(57)【要約】【課題】  優れた耐ヒビ割れ性、耐傷性、耐水性及び耐接着性を有する電子写真用転写シート及び該電子写真用転写シートの製造方法の提供。【解決手段】  第１支持体と該第１支持体上に少なくとも透明保護層及び受像層をこの順に有する転写型受像シートと、第２支持体と該第２支持体上に少なくとも接着層を有する剥離型接着シートとからなり、画像形成後の受像層におけるトナー画像面上に、前記剥離型接着シートにおける接着層面を有する電子写真用転写シートである。該透明保護層における引掻き硬度が９ｋｇ／ｍｍ２以上である態様、該透明保護層が架橋型ポリマーを含有する態様などが好ましい。【選択図】  なし【特許請求の範囲】
【請求項１】
第１支持体と該第１支持体上に少なくとも透明保護層及び受像層をこの順に有する転写型受像シートと、第２支持体と該第２支持体上に少なくとも接着層を有する剥離型接着シートとからなり、画像形成後の受像層におけるトナー画像面上に、前記剥離型接着シートにおける接着層面を有することを特徴とする電子写真用転写シート。
【請求項２】
透明保護層における引掻き硬度が９ｋｇ／ｍｍ２以上である請求項１に記載の電子写真用転写シート。
【請求項３】
透明保護層が架橋型ポリマーを含有する請求項１から２のいずれかに記載の電子写真用転写シート。
【請求項４】
架橋型ポリマーが自己架橋型ポリマーであり、該自己架橋型ポリマーが、メチロール基、アルコキシメチル基、カルボキシル基、エポキシ基、ヒドロキシル基、アミド基、メチロール化アクリルアミド基及びビニル基から選択される少なくとも１つの基を有するポリマーである請求項３に記載の電子写真用転写シート。
【請求項５】
透明保護層の膜厚が、１〜１２０μｍである請求項１から４のいずれかに記載の電子写真用転写シート。
【請求項６】
電子写真用転写シートを被転写体に転写した際に、透明保護層が最表面となる請求項１から５のいずれかに記載の電子写真用転写シート。
【請求項７】
受像層における表面電気抵抗（ＳＲ）が、１０℃で１５％ＲＨ及び２８℃で８５％ＲＨのいずれでも１．０×１０９〜５．０×１０１４Ω／ｃｍ２である請求項１から６のいずれかに記載の電子写真用転写シート。
【請求項８】
受像層がポリマーを含有し、該ポリマーの流動開始温度（Ｔｆｂ）が８５〜１２０℃であり、かつ〔１／２法温度（Ｔ１／２）−Ｔｆｂ〕が４５℃以下である請求項１から７のいずれかに記載の電子写真用転写シート。
【請求項９】
接着層が熱可塑性樹脂を含有し、該熱可塑性樹脂のガラス転移温度（Ｔｇ）が５０℃以下である請求項１から８のいずれかに記載の電子写真用転写シート。
【請求項１０】
接着層が、無機微粒子及び有機微粒子の少なくともいずれかを含有する請求項１から９のいずれかに記載の電子写真用転写シート。
【請求項１１】
接着層が、着色顔料及び着色染料の少なくともいずれかを含有する請求項１から１０のいずれかに記載の電子写真用転写シート。
【請求項１２】
転写型受像シートが、第１支持体と、該第１支持体上に、第１剥離層、透明保護層、及び受像層をこの順に有する請求項１から１１のいずれかに記載の電子写真用転写シート。
【請求項１３】
接着層の表面に剥離性保護層を有する請求項１から１２のいずれかに記載の電子写真用転写シート。
【請求項１４】
剥離型接着シートが、第２支持体と、該第２支持体上に、第２剥離層、接着層、及び剥離性保護層をこの順に有する請求項１から１３のいずれかに記載の電子写真用転写シート。
【請求項１５】
切断予定線としてミシン目を有する請求項１から１４のいずれかに記載の電子写真用転写シート。
【請求項１６】
第１支持体と該第１支持体上に少なくとも受像層及び透明保護層をこの順に有する転写型受像シートを作製する転写型受像シート作製工程と、第２支持体と該第２支持体上に少なくとも接着層を有する剥離型接着シートを作製する剥離型接着シート作製工程と、画像形成後の受像層におけるトナー画像面と、前記剥離型接着シートにおける接着層面とを貼り合わせて電子写真用転写シートを形成する電子写真用転写シート形成工程とを含むことを特徴とする電子写真用転写シートの製造方法。
【請求項１７】
画像形成後の受像層におけるトナー画像面と前記剥離型接着シートにおける接着層面とを貼り合わせた後、ミシン目加工を行う請求項１６に記載の電子写真用転写シートの製造方法。
【発明の詳細な説明】
【技術分野】
【０００１】
本発明は、優れた耐ヒビ割れ性、耐傷性、耐水性及び耐接着性を有する電子写真用転写シート及び該電子写真用転写シートの製造方法に関する。
【背景技術】
【０００２】
従来より、電子写真方式により転写型受像シートに形成したトナー画像を、種々の被転写体に転写する方法が提案されている（特許文献１〜３参照）。例えば、転写型受像シートの受像層上にトナー画像を形成し、該トナー画像面上に剥離型接着シートにおける接着層を加熱加圧処理し、支持体を剥離して接着層を有する電子写真用転写シートを形成する。この電子写真用転写シートを被転写体に押圧し、転写型受像シートの支持体を剥離して受像層とトナー画像面と接着層を共に被転写体に転写する方法が提案されている。
【０００３】
しかし、前記電子写真用転写シートには、（１）被転写体に重ね押圧転写する際に、トナー画像を形成した転写型受像シート及び被転写体の少なくともいずれかを高温加熱したり、あるいは溶剤で湿らせたりする必要があり、工程が煩雑になるとともに、画像が微妙にずれたりすることがある。
この場合、電子写真による画像形成では、定着部で受像層表面に対し瞬間的にトナーを溶融定着させるため、トナー及び受像層におけるバインダー樹脂はシャープメルト性のある熱可塑性樹脂を使用している。このシャープメルト性実現のためには比較的分子量の低い樹脂を用いることとなり、このような樹脂で形成した画像は破断伸びが小さく、曲げヒビ割れが生じ易く、また引掻き傷が付きやすいという欠点がある。
また、画像形成後に転写シートを重ねて保存したり、他の物体と接して置いた場合、特にそれが高温条件（トナー及び受像層のバインダー樹脂のガラス転移温度（Ｔｇ）付近以上）では、シート間接着や他の物体との接着故障が生じることがある。
【０００４】
また、（２）貼り付けた転写シートは、屋外、水回り、移動体（車等）、梱包材等の様々な過酷な条件下で使用されるので、耐傷性及び耐接着性が必要となる。また、（３）転写シートを被転写体に重ねて押圧する際に、転写型受像シートを屈曲させつつ押圧するため、トナー画像層に曲げ歪が加わりヒビ割れが生じたり、また貼り付ける対象が曲面や凹凸形状の場合、転写型受像シート自体が屈曲するため、トナー画像層に曲げ歪が加わり曲げヒビ割れが生じる。また、（４）転写型受像シートとして貼り付ける部分を切り取る際にも、切断部に剪断応力が加わり、トナー画像部に切断ヒビ割れが生じることがあり、特に耐ヒビ割れ性が求められる。
【０００５】
また、電子写真用転写シート及び電子写真受像シートに共通する課題として、（５）転写型受像シートの静電気特性（ＳＲ、ＶＲ）が適切ではない場合、トナー飛散、トナー転写率の低下等のトナー転写性異常が生じる。また、（６）受像層に対してトナーが十分に埋め込まれず、多少の凹凸が残ると、画質、特に粒状性、シャープネスが低下したり、分布が生じるという問題がある。
【０００６】
したがって電子写真用転写シートにおいては、工程が煩雑にならず、転写性及びトナー画像の画質（粒状性、シャープネス）向上を図り、優れた耐ヒビ割れ性、耐傷性、耐水性及び耐接着性を有する電子写真用転写シートの速やかな提供が望まれているのが現状である。
【０００７】
【特許文献１】特開平１０−３２６０２７号公報
【特許文献２】特開２００１−６３２９２号公報
【特許文献３】特開２０００−２９６６６３号公報
【発明の開示】
【発明が解決しようとする課題】
【０００８】
本発明は、かかる現状に鑑みてなされたものであり、従来における前記諸問題を解決し、以下の目的を達成することを課題とする。即ち、本発明は、優れた耐ヒビ割れ性、耐傷性、耐水性及び耐接着性を有し、屋外、水回り、移動体（車等）、梱包材等の様々な用途に幅広く用いることができる電子写真用転写シート及び該電子写真用転写シートの製造方法を提供することを目的とする。
【課題を解決するための手段】
【０００９】
前記課題を解決するための手段としては、以下の通りである。即ち、
＜１＞  第１支持体と該第１支持体上に少なくとも透明保護層及び受像層をこの順に有する転写型受像シートと、第２支持体と該第２支持体上に少なくとも接着層を有する剥離型接着シートとからなり、画像形成後の受像層におけるトナー画像面上に、前記剥離型接着シートにおける接着層面を有することを特徴とする電子写真用転写シートである。
＜２＞  透明保護層における引掻き硬度が９ｋｇ／ｍｍ２以上である前記＜１＞に記載の電子写真用転写シートである。
＜３＞  透明保護層が架橋型ポリマーを含有する前記＜１＞から＜２＞のいずれかに記載の電子写真用転写シートである。
＜４＞  架橋型ポリマーが自己架橋型ポリマーであり、該自己架橋型ポリマーが、メチロール基、アルコキシメチル基、カルボキシル基、エポキシ基、ヒドロキシル基、アミド基、メチロール化アクリルアミド基及びビニル基から選択される少なくとも１つの基を有するポリマーである前記＜３＞に記載の電子写真用転写シートである。
＜５＞  透明保護層の膜厚が、１〜１２０μｍである前記＜１＞から＜４＞のいずれかに記載の電子写真用転写シートである。
＜６＞  電子写真用転写シートを被転写体に転写した際に、透明保護層が最表面となる前記＜１＞から＜５＞のいずれかに記載の電子写真用転写シートである。
＜７＞  受像層における表面電気抵抗（ＳＲ）が、１０℃で１５％ＲＨ及び２８℃で８５％ＲＨのいずれでも１．０×１０９〜５．０×１０１４Ω／ｃｍ２である前記＜１＞から＜６＞のいずれかに記載の電子写真用転写シートである。
＜８＞  受像層がポリマーを含有し、該ポリマーの流動開始温度（Ｔｆｂ）が８５〜１２０℃であり、かつ〔１／２法温度（Ｔ１／２）−Ｔｆｂ〕が４５℃以下である前記＜１＞から＜７＞のいずれかに記載の電子写真用転写シートである。
＜９＞  接着層が熱可塑性樹脂を含有し、該熱可塑性樹脂のガラス転移温度（Ｔｇ）が５０℃以下である前記＜１＞から＜８＞のいずれかに記載の電子写真用転写シートである。
＜１０＞  接着層が、無機微粒子及び有機微粒子の少なくともいずれかを含有する前記＜１＞から＜９＞のいずれかに記載の電子写真用転写シートである。
＜１１＞  接着層が、着色顔料及び着色染料の少なくともいずれかを含有する前記＜１＞から＜１０＞のいずれかに記載の電子写真用転写シートである。
＜１２＞  転写型受像シートが、第１支持体と、該第１支持体上に、第１剥離層、透明保護層、及び受像層をこの順に有する前記＜１＞から＜１１＞のいずれかに記載の電子写真用転写シートである。
＜１３＞  接着層の表面に剥離性保護層を有する前記＜１＞から＜１２＞のいずれかに記載の電子写真用転写シートである。
＜１４＞  剥離型接着シートが、第２支持体と、該第２支持体上に、第２剥離層、接着層、及び剥離性保護層をこの順に有する前記＜１＞から＜１３＞のいずれかに記載の電子写真用転写シートである。
＜１５＞  切断予定線としてミシン目を有する前記＜１＞から＜１４＞のいずれかに記載の電子写真用転写シートである。
＜１６＞  第１支持体と該第１支持体上に少なくとも受像層及び透明保護層をこの順に有する転写型受像シートを作製する転写型受像シート作製工程と、第２支持体と該第２支持体上に少なくとも接着層を有する剥離型接着シートを作製する剥離型接着シート作製工程と、画像形成後の受像層におけるトナー画像面と、前記剥離型接着シートにおける接着層面とを貼り合わせて電子写真用転写シートを形成する電子写真用転写シート形成工程とを含むことを特徴とする電子写真用転写シートの製造方法である。
＜１７＞  画像形成後の受像層におけるトナー画像面と前記剥離型接着シートにおける接着層面とを貼り合わせた後、ミシン目加工を行う前記＜１６＞に記載の電子写真用転写シートの製造方法である。
【００１０】
本発明の電子写真用転写シートは、第１支持体と該第１支持体上に少なくとも透明保護層及び受像層をこの順に有する転写型受像シートと、第２支持体と該第２支持体上に少なくとも接着層を有する剥離型接着シートとからなり、画像形成後の受像層におけるトナー画像面上に、前記剥離型接着シートにおける接着層面を有する。該本発明の電子写真用転写シートにおいては、第１支持体と受像層の間に透明保護層を設けることによって、耐傷性、耐水性、及び耐接着性に優れ、曲面や凹凸形状を有する被転写体に貼り付けた際におけるトナー画像層のヒビ割れの発生を防止でき、耐接着性に優れ、高画質な画像を有する電子写真用転写シートを提供できる。
【００１１】
本発明の電子写真用転写シートの製造方法は、第１支持体と該第１支持体上に少なくとも受像層及び透明保護層をこの順に有する転写型受像シートを作製する転写型受像シート作製工程と、第２支持体と該第２支持体上に少なくとも接着層を有する剥離型接着シートを作製する剥離型接着シート作製工程と、画像形成後の受像層におけるトナー画像面と、前記剥離型接着シートにおける接着層面とを貼り合わせて電子写真用転写シートを形成する電子写真用転写シート形成工程とを含む。該本発明の電子写真用転写シートの製造方法においては、本発明の前記電子写真用転写シートを効率よく、安価に製造することができる。
【発明の効果】
【００１２】
本発明によると、従来における諸問題を解決でき、耐ヒビ割れ性、耐傷性、耐水性及び耐接着性に優れ、屋外、水回り、移動体（車等）、梱包材等の様々な用途に幅広く用いることができる電子写真用転写シート及び該電子写真用転写シートの製造方法を提供できる。
【発明を実施するための最良の形態】
【００１３】
（電子写真用転写シート）
本発明の電子写真用転写シートは、第１支持体と該第１支持体上に少なくとも透明保護層及び受像層をこの順に有する転写型受像シートと、第２支持体と該第２支持体上に少なくとも接着層を有する剥離型接着シートとからなり、画像形成後の受像層におけるトナー画像面上に、前記剥離型接着シートにおける接着層面を有してなり、更に必要に応じてその他の層を有してなる。
【００１４】
＜転写型受像シート＞
前記転写型受像シートは、上述したように、第１支持体と、該第１支持体上に少なくとも透明保護層及び受像層をこの順に有してなり、第１剥離層、更に必要に応じてその他の層を有してなる。これらの各層は単層構造であってもよいし、積層構造であってもよい。
【００１５】
ここで、図１は、本発明の転写型受像シート１０の一例を示す概略断面図であり、この転写型受像シート１０は、第１支持体１上に、第１離型層２、透明保護層３、及び受像層４がこの順に積層されている。また、図２は、図１の転写型受像シートを画像形成した後の状態を示し、受像層４の表面にトナー８が埋め込まれ、トナー画像が形成されている。
【００１６】
〔第１支持体〕
前記第１支持体としては、特に制限はなく、電子写真用転写シートの支持体として公知のものの中から目的に応じて適宜選択することができ、例えば、例えば、原紙、合成紙、合成樹脂シート、コート紙、ラミネート紙、等が挙げられる。これらの支持体は、単層構成でもよく、２層以上の積層構成でもよい。
【００１７】
−原紙−
前記原紙としては、特に制限はなく、目的に応じて適宜選択することができるが、具体的には、上質紙、例えば、日本写真学会編「写真工学の基礎−銀塩写真編−」、株式会社コロナ社刊（昭和５４年）（２２３）〜（２２４）頁記載の紙等が好適なものとして挙げられる。
【００１８】
前記原紙としては、支持体に使用されるものとして公知の材料であれば特に制限なく、目的に応じて各種の材料から適宜選択することができ、例えば、針葉樹、広葉樹等の天然パルプ、該天然パルプと合成パルプの混合物等が挙げられる。
【００１９】
前記原紙の原料として使用できるパルプとしては、原紙の表面平滑性、剛性及び寸法安定性（カール性）を同時にバランス良く、かつ十分なレベルにまで向上させる点から、広葉樹晒クラフトパルプ（ＬＢＫＰ）が望ましいが、針葉樹晒クラフトパルプ（ＮＢＫＰ）、広葉樹サルファイトパルプ（ＬＢＳＰ）等を使用することもできる。
前記パルプの叩解には、ビータ、リファイナー等を使用できる。
前記パルプのカナダ標準濾水度は、抄紙工程において紙の収縮を制御できるため、２００〜４４０ｍｌＣ．Ｓ．Ｆ．がより好ましく、２５０〜３８０ｍｌＣ．Ｓ．Ｆ．が更に好ましい。
前記パルプを叩解した後に得られるパルプスラリー（以下、「パルプ紙料」と称することがある）には、更に必要に応じて、各種添加剤、例えば、填料、乾燥紙力増強剤、サイズ剤、湿潤紙力増強剤、定着剤、ｐＨ調整剤、その他の薬剤などが添加される。
【００２０】
前記填料としては、例えば、炭酸カルシウム、クレー、カオリン、白土、タルク、酸化チタン、珪藻土、硫酸バリウム、水酸化アルミニウム、水酸化マグネシウム、等が挙げられる。
前記乾燥紙力増強剤としては、例えば、カチオン化澱粉、カチオン化ポリアクリルアミド、アニオン化ポリアクリルアミド、両性ポリアクリルアミド、カルボキシ変性ポリビニルアルコール、等が挙げられる。
前記サイズ剤としては、例えば、脂肪酸塩、ロジン、マレイン化ロジン等のロジン誘導体、パラフィンワックス等、更には、アルキルケテンダイマー、アルケニル無水琥珀酸（ＡＳＡ）、エポキシ化脂肪酸アミド等の高級脂肪酸を含有する化合物、などが挙げられる。
前記湿潤紙力増強剤としては、例えば、ポリアミンポリアミドエピクロロヒドリン、メラミン樹脂、尿素樹脂、エポキシ化ポリアミド樹脂、等が挙げられる。
前記定着剤としては、例えば、硫酸アルミニウム、塩化アルミニウム等の多価金属塩、カチオン化澱粉等のカチオン性ポリマー、等が挙げられる。
前記ｐＨ調整剤としては、例えば、苛性ソーダ、炭酸ソーダ、等が挙げられる。
前記その他の薬剤としては、例えば、消泡剤、染料、スライムコントロール剤、蛍光増白剤、等が挙げられる。
更に必要に応じて、柔軟化剤等を添加することもできる。前記柔軟化剤としては、例えば、新・紙加工便覧（紙薬タイム社編）５５４〜５５５頁（１９８０年発行）等に記載のものを用いることができる。
これら各種添加剤等は、１種単独で使用してもよいし、２種以上を併用してもよい。また、これら各種添加剤等の前記パルプ紙料中への添加量は、特に制限はなく、目的に応じて適宜選択することができ、通常０．１〜１．０質量％が好ましい。
【００２１】
前記パルプスラリーには、更に必要に応じて、前記各種添加剤等を含有させたパルプ紙料を手抄紙機、長網抄紙機、丸網抄紙機、ツインワイヤーマシン、コンビネーションマシンなどの抄紙機を用いて抄紙し、その後乾燥して原紙を作製する。また、所望により前記乾燥の前後のいずれかに表面サイズ処理を実施することができる。
前記表面サイズ処理に使用される処理液は、特に制限はなく、目的に応じて適宜選択することができ、例えば、水溶性高分子化合物、耐水性物質、顔料、染料、蛍光増白剤、等が含まれていてもよい。
前記水溶性高分子化合物としては、例えば、カチオン化澱粉、ポリビニルアルコール、カルボキシ変性ポリビニルアルコール、カルボキシメチルセルロース、ヒドロキシエチルセルロース、セルロースサルフェート、ゼラチン、カゼイン、ポリアクリル酸ナトリウム、スチレン−無水マレイン酸共重合体ナトリウム塩、ポリスチレンスルホン酸ナトリウム、等が挙げられる。
【００２２】
前記耐水性物質としては、例えば、スチレン−ブタジエン共重合体、エチレン−酢酸ビニル共重合体、ポリエチレン、塩化ビニリデン共重合体等のラテックス・エマルジョン類、ポリアミドポリアミンエピクロルヒドリン、等が挙げられる。
前記顔料としては、例えば、炭酸カルシウム、クレー、カオリン、タルク、硫酸バリウム、酸化チタン、等が挙げられる。
【００２３】
前記原紙は、剛性及び寸法安定性（カール性）の向上を図る点で、縦方向ヤング率（Ｅａ）と横方向ヤング率（Ｅｂ）の比（Ｅａ／Ｅｂ）が１．５〜２．０の範囲にあることが好ましい。Ｅａ／Ｅｂ値が１．５未満、或いは２．０を超える範囲では、感熱記録材料の剛性や、カール性が悪くなり易く、搬送時の走行性に支障をきたすことになるため、好ましくない。
【００２４】
一般に、紙の「こし」は、叩解の様式の相違に基づいて異なることが分かっており、叩解後、抄紙してなる紙が持つ弾性力（率）を紙の「こし」の程度を表す重要な因子として用いることができる。特に、紙が持つ粘弾性体の物性を示す動的弾性率と密度との関係を利用し、これに超音波振動素子を使って紙中を伝播する音速を測定することにより、紙の弾性率を下記の式より求めることができる。
Ｅ＝ρｃ２（１−ｎ２）
但し、前記数式において、Ｅは、動的弾性率を意味する。ρは密度を意味する。ｃは、紙中の音速を意味する。ｎは、ポアソン比を意味する。
【００２５】
また、通常の紙の場合、ｎ＝０．２程度であるため、下記の式で計算しても大差なく、算出することができる。
Ｅ＝ρｃ２
即ち、紙の密度、音速を測定することができれば、容易に弾性率を求めることができる。上式において、音速を測定する場合には、ソニックテスターＳＳＴ−１１０型（野村商事（株）製）等の公知の各種機器を用いることができる。
【００２６】
前記原紙には、表面に所望の中心線平均粗さを付与するために、例えば、特開昭５８−６８０３７号公報に記載されているように、繊維長分布（例えば、２４メッシュスクリーン残留分と、４２メッシュスクリーン残留分との合計が、例えば、２０〜４５質量％であり、かつ２４メッシュスクリーン残留分が５質量％以下）のパルプ繊維を使用するのが好ましい。また、マシンカレンダー及びスーパーカレンダー等で熱及び圧力を加えて表面処理することにより、中心線平均粗さを調整することができる。
【００２７】
前記原紙の厚みは、特に制限はなく、目的に応じて適宜選定することができ、通常、３０〜５００μｍが好ましく、５０〜３００μｍがより好ましく、１００〜２５０μｍが更に好ましい。前記原紙の坪量は、特に制限はなく、目的に応じて適宜選定することができ、例えば、５０〜２５０ｇ／ｍ２が好ましく、１００〜２００ｇ／ｍ２がより好ましい。
【００２８】
−合成紙−
前記合成紙は、セルロース以外のポリマー繊維を主成分とする紙であり、前記ポリマー繊維としては、例えば、ポリエチレン、ポリプロピレン等のポリオレフィン繊維、などが挙げられる。
【００２９】
−合成樹脂シート（フィルム）−
前記合成樹脂シート（フィルム）としては、合成樹脂をシート状に成形したもの等が挙げられ、例えば、ポリプロピレンフィルム、延伸ポリエチレンフィルム、延伸ポリプロピレンフィルム、ポリエステルフィルム、延伸ポリエステルフィルム、ナイロンフィルム等が挙げられる。また、延伸により白色にしたフィルム、白色顔料を含む白色フィルムなどを用いることもできる。
【００３０】
−コート紙−
前記コート紙は、原紙等の基体に、各種の樹脂を片面及び両面の少なくともいずれかに塗工した紙であり、用途に応じて、塗工量が異なる。このようなコート紙としては、例えば、アート紙、キャストコート紙、ヤンキー紙等が挙げられる。
【００３１】
前記原紙等の表面に塗工する樹脂としては、特に制限はなく、目的に応じて適宜選択することができるが、熱可塑性樹脂が好適である。該熱可塑性樹脂としては、（１）ポリオレフィン系樹脂、（２）ポリスチレン系樹脂、（３）アクリル系樹脂、（４）ポリ酢酸ビニル又はその誘導体、（５）ポリアミド系樹脂、（６）ポリエステル樹脂、（７）ポリカーボネート樹脂、（８）ポリエーテル樹脂（又はアセタール樹脂）、（９）その他の樹脂、などが挙げられる。これら熱可塑性樹脂は、１種単独で使用してもよいし、２種以上を併用しても構わない。
【００３２】
前記（１）のポリオレフィン系樹脂としては、例えば、ポリエチレン、ポリプロピレン等のポリオレフィン樹脂、エチレン、プロピレン等のオレフィンと他のビニルモノマーとの共重合樹脂、などが挙げられる。オレフィンと他のビニルモノマーとの共重合樹脂としては、例えば、エチレン−酢酸ビニル共重合体、アクリル酸やメタクリル酸との共重合体であるアイオノマー樹脂などが挙げられる。なお、ポリオレフィン樹脂の誘導体としては、塩素化ポリエチレン、クロルスルホン化ポリエチレンなどが挙げられる。
前記（２）のポリスチレン系樹脂としては、例えば、ポリスチレン樹脂、スチレン−イソブチレン共重合体、アクリロニトリル−スチレン共重合体（ＡＳ樹脂）、アクリロニトリル−ブタジエン−スチレン共重合体（ＡＢＳ樹脂）、ポリスチレン−無水マレイン酸樹脂などが挙げられる。
前記（３）のアクリル系樹脂としては、例えば、ポリアクリル酸又はそのエステル類、ポリメタアクリル酸又はそのエステル類、ポリアクリロニトリル、ポリアクリルアミドなどが挙げられる。前記ポリアクリル酸エステル類及びポリメタアクリル酸エステル類はエステル基の種類により特性が大きく異なる。また、他のモノマー（例えばアクリル酸、メタクリル酸、スチレン、酢酸ビニル等）との共重合体も挙げられる。前記ポリアクリロニトリルは単独重合物としてよりも上記ＡＳ樹脂、ＡＢＳ樹脂の共重合体として用いることが多い。
前記（４）のポリ酢酸ビニル又はその誘導体としては、例えば、ポリ酢酸ビニル、ポリ酢酸ビニルをケン化することにより得られるポリビニルアルコール、ポリビニルアルコールをアルデヒド（例えば、ホルムアルデヒド、アセトアルデヒド、ブチルアルデヒド等）と反応させて得られるポリビニルアセタール樹脂などが挙げられる。
前記（５）のポリアミド系樹脂はジアミンと二塩基酸との重縮合体であり、６−ナイロン、６,６−ナイロンなどが挙げられる。
前記（６）のポリエステル樹脂は、アルコールと酸の重縮合体であり、各々の組み合わせにより特性が大きく異なる。芳香族系二塩基酸と二価アルコールからなる汎用樹脂ポリエチレンテレフタレート、ポリブチレンテレフタレートなどが挙げられる。
前記（７）のポリカーボネート樹脂としては、ビスフェノールＡとホスゲンから得られるポリ炭酸エステルが一般的である。
前記（８）のポリエーテル樹脂（又はアセタール樹脂）としては、例えば、ポリエチレンオキサイド、ポリプロピレンオキサイド等のポリエーテル樹脂、開環重合系としてポリオキシメチレン等のアセタール樹脂などが挙げられる。
前記（９）のその他樹脂として重付加系のポリウレタン樹脂などが挙げられる。
なお、前記熱可塑性樹脂には、更に必要に応じて、増白剤、導電剤、填料、酸化チタン、群青、カーボンブラック等の顔料や染料等を含有させておくことができる。
【００３３】
−ラミネート紙−
前記ラミネート紙は、原紙等の基体に、各種の樹脂、ゴム又は高分子シート又はフィルム等のラミネート材料をラミネートした紙である。前記ラミネート材料としては、例えば、ポリオレフィン樹脂、ポリ塩化ビニル樹脂、ポリエステル樹脂、ポリスチレン樹脂、ポリメタクリレート樹脂、ポリカーボネート樹脂、ポリイミド樹脂、トリアセチルセルロース等が挙げられる。これらの樹脂は、１種単独で使用してもよく、２種以上を併用してもよい。
【００３４】
前記ポリオレフィン樹脂は、一般に低密度ポリエチレン樹脂を用いて形成することが多いが、支持体の耐熱性を向上させるために、ポリプロピレン、ポリプロピレンとポリエチレンとのブレンド、高密度ポリエチレン、高密度ポリエチレンと低密度ポリエチレンとのブレンド等を用いるのが好ましい。特に、コストや、ラミネート適性等の点から、高密度ポリエチレンと低密度ポリエチレンとのブレンドを用いるのが最も好ましい。
【００３５】
前記高密度ポリエチレンと、前記低密度ポリエチレンとの混合比率（質量比）は１／９〜９／１が好ましく、２／８〜８／２がより好ましく、３／７〜７／３が更に好ましい。該原紙の両面に熱可塑性樹脂層を形成する場合、原紙の裏面は、例えば、高密度ポリエチレン、あるいは高密度ポリエチレンと低密度ポリエチレンとのブレンドを用いて形成されるのが好ましい。前記ポリエチレンの分子量としては、特に制限はなく、目的に応じて適宜選択することができ、メルトインデックスが、高密度ポリエチレン及び低密度ポリエチレンのいずれについても、１．０〜４０ｇ／１０分の間のものであって、押出し適性を有するものが好ましい。
なお、これらのシート又はフィルムには、白色反射性を与える処理を行ってもよい。このような処理方法としては、例えば、これらのシート又はフィルム中に酸化チタン等の顔料を配合する方法が挙げられる。
【００３６】
前記第１支持体の厚みとしては、特に制限はなく、目的に応じて適宜選択することができ、２５〜３００μｍが好ましく、５０〜２６０μｍがより好ましく、７５〜２２０μｍが更に好ましい。
【００３７】
〔第１離型層〕
前記第１支持体上には、電子写真用転写シートを被転写体に転写した際に第１支持体を剥がれ易くするため、第１剥離層が設けられることが好ましい。
前記第１剥離層は、少なくとも剥離剤を含み、更に必要に応じてその他の成分を含有してなる。
前記剥離剤としては、特に制限はなく、目的に応じて適宜選択することができ、例えば、エマルジョン型、溶剤型又は無溶剤型のシリコーン樹脂、フッ素樹脂、アミノアルキド樹脂、ポリエステル樹脂、等が挙げられる。これらは、１種単独で使用してもよいし、２種以上を併用してもよい。これらの中でも、剥離力、安全性、公害面及びコスト等の観点から、無溶剤型の付加反応型シリコーンが好適である。
前記その他の成分としては、特に制限はなく、目的に応じて適宜選択することができるが、例えば、硬化触媒、各種添加剤などが挙げられる。
【００３８】
前記第１剥離層の形成方法としては、特に制限はなく、目的に応じて適宜選択することができ、例えば、前記第１支持体上に前記剥離層用塗布液を塗布する方法などが挙げられる。
前記塗布方法としては、特に制限はなく、目的に応じて適宜選択することができ、例えば、ブレード塗布法、エアナイフ塗布法、グラビア塗布法、ロールコーテイング塗布法、スプレー塗布法、ディップ塗布法、バー塗布法、エクストルージョン塗布法、スピン塗布法、などが挙げられる。
前記剥離層用塗布液の付着量としては、固形分で０．４〜３．０ｇ／ｍ２が好ましく、０．５〜２．０ｇ／ｍ２がより好ましい。前記付着量が０．４ｇ／ｍ２未満であると、十分な剥離性が得られないことがあり、３．０ｇ／ｍ２を超えると、剥離性が軽くなりすぎて転写シートの運搬時、保管時に第１支持体の剥がれが生じることがある。
【００３９】
〔透明保護層〕
前記透明保護層は、ポリマーを少なくとも含み、更に必要に応じてその他の成分を含有してなる。
前記ポリマーとしては、特に制限はなく、目的に応じて適宜選択することができ、例えば、エチレンと、酢酸ビニル、アクリル酸、アクリル酸エステル、マレイン酸等との共重合体；非晶性ポリエステル、天然ゴム、イソプレンゴム、ニトリルゴム、エチレンプロピレンゴム等の各種合成ゴム；アルキルアクリレート重合体、ポリエチレン（高密度、中密度、低密度）、ポリプロピレン、二軸延伸ポリプロピレン、結晶性共重合ポリオレフィン等のポリオレフィン樹脂；ポリ乳酸、ポリ酪酸、ポリブチレンサクシネート等の脂肪族ポリエステル又はこれらの共重合体；アタクチックポリスチレン、アセテート、ポリ塩化ビニル、ＡＢＳ樹脂、などが挙げられる。
これらの中でも、低密度ポリエチレン（ＬＤＰＥ）、高密度ポリエチレン（ＨＤＰＥ）、ポリプロピレン（ＰＰ）、二軸延伸ポリプロピレン〔ＰＰ（ＯＰＰ）〕、エチレンと他のモノマーとを共重合させたポリエチレン共重合体及びポリプロピレン樹脂のいずれかが好ましい。前記他のモノマーとしては、例えば、酢酸ビニル、アクリル酸、メタクリル酸、メチルアクリレート、メチルメタアクリレート、エチルアクリレート、エチルメタアクリレート、などが挙げられる。
【００４０】
また、前記エチレンと他のモノマーとを共重合させたポリエチレン共重合体としては、例えば、リニアローデンシティポリエチレン（ＬＬＤＰＥ）、エチレン・酢酸ビニルコポリマー（ＥＶＡ）、エチレン・アクリル酸コポリマー（ＥＡＡ）、エチレン・メタアクリル酸コポリマー（ＥＭＡＡ）、エチレン・メチルアクリレートコポリマー（ＥＭＡ）、エチレン・エチルアクリレートコポリマー（ＥＥＡ）、エチレン・メチルメタアクリレートコポリマー（ＥＭＭＡ）、アイオノマー、などが挙げられる。
【００４１】
また、前記透明保護層におけるポリマーとしては、架橋型ポリマーを用いることが好ましく、架橋型ポリマーとしては、自己架橋型ポリマーが好ましい。該自己架橋型ポリマーとしては、例えば、メチロール基、アルコキシメチル基、カルボキシル基、エポキシ基、ヒドロキシル基、アミド基、メチロール化アクリルアミド基及びビニル基から選択される少なくとも１つの基を有するポリマーが特に好ましい。
【００４２】
なお、前記透明保護層には、前記ポリマー以外の成分として、各種安定剤、各種充填剤、その他の混合可能成分を任意の割合で含有させることができる。
【００４３】
前記透明保護層の形成方法としては、特に制限はなく、目的に応じて適宜選択することができ、例えば、ウエット塗布、ドライ塗布、ラミネート法などが挙げられる。
【００４４】
前記透明保護層の厚みは、１〜１２０μｍが好ましく、１０〜１００μｍがより好ましく、１５〜７０μｍが更に好ましい。前記厚みが薄すぎると、耐傷性及び耐ヒビ割れ性が低下することがあり、厚すぎると、転写シートの剛性が大きくなり、貼り付けにくくなってしまうことがある。
【００４５】
前記透明保護層における引掻き硬度は、９ｋｇ／ｍｍ２以上が好ましく、１２ｋｇ／ｍｍ２以上がより好ましい。前記引掻き硬度が９ｋｇ／ｍｍ２未満であると、こすり傷が付きやすく、外観故障が生じることがある。
【００４６】
ここで、前記引掻き硬度は、例えば、透明保護層試料について、表面性試験機（新東科学株式会社製、ＨＥＩＤＯＮ−１４Ｓ）を用い、引掻針として先端Ｒが０．０１ｍｍである円錐ダイヤモンド針で、荷重１０ｋｇ、円錐ダイヤモンド針の移動速度０．５ｍｍ／ｓｅｃ、移動距離１０ｍｍの条件で引掻き傷をつけ、顕微鏡で引掻傷の幅ｄ（ｍｍ）を測定し、下記数式１から引掻き硬度を計算することができる。
＜数式１＞
引掻き硬度＝０．０１／ｄ２（ｋｇ／ｍｍ２）
【００４７】
〔受像層〕
前記受像層は、カラートナーや黒トナーを受容し、画像を形成するための層である。該受像層は、転写工程にて、（静）電気、圧力等にて現像ドラム或いは中間転写体より画像を形成するトナーを受容し、定着工程にて熱、圧力等にて固定化する機能を有する。
【００４８】
前記受像層における表面電気抵抗（ＳＲ）は、１０℃で１５％ＲＨ及び２８℃で８５％ＲＨのいずれでも１．０×１０９〜５．０×１０１４Ω／ｃｍ２が好ましく、１．０×１０１０〜５．０×１０１３Ω／ｃｍ２がより好ましい。
前記表面電気抵抗（ＳＲ）が１．０×１０９未満であると、トナー転写性が低下することがあり、５．０×１０１４Ω／ｃｍ２を超えると帯電によるシート間接着が生じて走行性が低下することがある。
ここで、前記表面電気抵抗（ＳＲ）の測定は、ＪＩＳ  Ｋ  ６９１１に準拠し、サンプルを１０℃で１５％ＲＨの条件及び２８℃で８５％ＲＨの条件に８時間以上調湿し、同じ環境下で、アドバンテスト（株）製のＲ８３４０を使用し、印加電圧１００Ｖの条件で、通電して１分間経過した後に測定する。
【００４９】
前記受像層におけるポリマーはシャープメルト性を有することが好ましく、下記の流動開始温度（Ｔｆｂ）及び〔１／２法温度（Ｔ１／２）−Ｔｆｂ〕の条件を満たすことが好ましい。
前記受像層用ポリマーにおける流動開始温度（Ｔｆｂ）は、８５〜１２０℃が好ましく、９０〜１１５℃がより好ましい。
前記Ｔｆｂが８５℃未満であると、シート間での接着故障やオフセットが生じやすくなることがあり、１２０℃を超えると、画質、特に光沢や粒状性、シャープネスが低下することがある。
【００５０】
ここで、前記流動開始温度とは、例えば、特開平９−１７１２６５号公報に記載されているような高化式フローテスターを用いて、ポリマーの可塑曲線（図８参照）を作成し、このポリマーの可塑曲線から流動開始温度を決定することができる。具体的には、０．５〜５ｇの試料を前記高化式フローテスターに導入する。試料の上には、該試料に対して４．９〜５×１０５Ｐａの一定圧力がかかるように加圧体を載せる。ここで、例えば、５℃／分の昇温速度で試料を加熱し、前記加圧体の降下量と温度の相関関係を示すポリマー可塑曲線を得る（図８参照）。図８中、試料の熱膨張によって加圧体がわずかに上昇した後、再び、加圧体が降下し始める温度が流動開始温度(Ｔｆｂ)である。
なお、図８中、ＡＢは、ポリマーの軟化領域を表す。Ｔｓは、軟化温度を表す。ＢＣは、停止領域を表す。ＣＤＥは、流動領域を表す。更に、詳細な流動開始温度の測定方法については、高分子材料試験法（高分子工学講座１４、３６４〜３６９頁、高分子学会編集、株式会社地人書館、昭和３８年発行）に「流出開始温度」として記載されている。
【００５１】
前記〔１／２法温度（Ｔ１／２）−Ｔｆｂ〕は、４５℃以下が好ましく、４２℃以下がより好ましい。
前記〔１／２法温度（Ｔ１／２）−Ｔｆｂ〕が、４５℃を超えると、画質及びオフセットの両立する定着温度領域が狭くなり、不安定になることがある。
ここで、前記１／２法温度（Ｔ１／２）は、例えば、特開平９−１７１２６５号公報に記載されているような高化式フローテスターを使用し、特定の条件の下で、所定の押出加重を加えながら、初期設定温度（例えば、５０℃）で余熱時間（例えば、３００秒）に、所定の等速昇温速度で昇温した時の各温度における流出開始時と終了時のピストンストローク差の２分の１となる温度である。
【００５２】
前記受像層の厚みは、特に制限はなく、目的に応じて適宜選択することができ、１〜５０μｍが好ましく、３〜１５μｍがより好ましい。
【００５３】
前記受像層は、ポリマーを少なくとも含有し、必要に応じて受像層の熱力学的特性を改良する目的で添加される各種添加剤、例えば、離型剤、可塑剤、着色剤、フィラー、架橋剤、帯電制御剤、乳化剤、分散剤等を含有する。
【００５４】
−ポリマー−
前記ポリマーとしては、上記物性を満たすものであれば特に制限はなく、目的に応じて適宜選択することができ、前記支持体のコート紙における（１）〜（９）の樹脂、などが挙げられる。これらは、１種単独で使用してもよいし、２種以上を併用しても構わない。これらの中でも、特にトナーの埋め込みの点から凝集エネルギーの大きいスチレン系樹脂、アクリル系樹脂、ポリエステル系樹脂が好適に用いられる。
【００５５】
前記ポリマーとしては、トナーに用いられているポリマーに比べて分子量が大きいものが好ましい。ただし、該分子量は前記トナーに用いられている熱可塑性樹脂と、前記受像層におけるポリマー脂との熱力学的特性の関係によっては、必ずしも前述の分子量の関係が好ましいとは限らない。例えば、前記トナーに用いられている熱可塑性樹脂より、前記受像層におけるポリマーの軟化温度の方が高い場合、分子量は同等か、前記受像層におけるポリマーの方が小さいことが好ましい場合がある。
【００５６】
前記受像層のポリマーとして、同一組成の樹脂であって互いに平均分子量が異なるものの混合物を用いるのも好ましい。また、前記トナーに用いられている熱可塑性樹脂の分子量との関係としては、特開平８−３３４９１５号公報に開示されている関係が好ましい。
前記受像層の熱可塑性樹脂の分子量分布としては、前記トナーに用いられている熱可塑性樹脂の分子量分布よりも広いのが好ましい。
前記受像層のポリマーとしては、特開平５−１２７４１３号公報、特開平８−１９４３９４号公報、特開平８−３３４９１５号公報、特開平８−３３４９１６号公報、特開平９−１７１２６５号公報、特開平１０−２２１８７７号公報等に開示されている物性を満足するものが好ましい。
【００５７】
前記受像層用ポリマーとしては、（ｉ）塗布乾燥工程での有機溶剤の排出がなく、環境適性、作業適性に優れている。（ｉｉ）ワックス等の離型剤は、室温では溶剤に溶解し難いものが多く、使用に際して予め溶媒（水、有機溶剤）に分散することが多い。また、水分散形態の方が安定で、かつ、製造工程適性に優れる。更に、水系塗布の方が塗布乾燥の過程でワックスが表面にブリーディングし易く、離型剤の効果（耐オフセット性、耐接着性等）が得やすい。という理由から、水分散性ポリマー及び水溶性ポリマー等の水系の樹脂が好適に用いられる。
【００５８】
前記水系の樹脂としては、水分散性ポリマー及び水溶性ポリマーのいずれかであれば、その組成、結合構造、分子構造、分子量、分子量分布、形態などについて特に制限するものではなく、目的に応じて適宜選択することができ、前記ポリマーの水系化基としては、例えば、スルホン酸基、水酸基、カルボン酸基、アミノ基、アミド基、エーテル基等が挙げられる。
【００５９】
前記水分散性ポリマーとしては、例えば、前記コート紙の（１）〜（９）の熱可塑性樹脂を水分散した樹脂、エマルジョン、これらの共重合体、混合物、及びカチオン変性物の中から適宜選択し、２種以上を組み合わせることができる。
前記水分散性ポリマーは、適宜合成したものを使用してもよいし、市販品を使用してもよい。該市販品としては、例えば、ポリエステル系の水分散性ポリマーとしては、東洋紡績株式会社製のバイロナールシリーズ、高松油脂株式会社製のペスレジンＡシリーズ、花王株式会社製のタフトンＵＥシリーズ、日本合成化学工業株式会社製のポリエスターＷＲシリーズ、ユニチカ株式会社製のエリエールシリーズ等が挙げられる。アクリル系の水分散性ポリマーとしては、星光化学工業株式会社製のハイロスＸＥ、ＫＥ、ＰＥシリーズ、日本純薬株式会社製のジュリマーＥＴシリーズ等が挙げられる。
【００６０】
前記水分散性エマルジョンとしては、特に制限はなく、目的に応じて適宜選択することができ、例えば、水分散性ポリウレタンエマルジョン、水分散性ポリエステルエマルジョン、クロロプレン系エマルジョン、スチレン−ブタジエン系エマルジョン、ニトリル−ブタジエン系エマルジョン、ブタジエン系エマルジョン、塩化ビニル系エマルジョン、ビニルピリジン−スチレン−ブタジエン系エマルジョン、ポリブテン系エマルジョン、ポリエチレン系エマルジョン、酢酸ビニル系エマルジョン、エチレン−酢酸ビニル系エマルジョン、塩化ビニリデン系エマルジョン、メチルメタクリレート−ブタジエン系エマルジョン等が挙げられる。これらの中でも、水分散性ポリエステルエマルジョンが特に好ましい。
前記水分散性ポリエステルエマルジョンとしては、自己分散型水系ポリエステルエマルジョンであることが好ましく、これらの中でも、カルボキシル基含有自己分散型水系ポリエステル樹脂エマルジョンが特に好ましい。ここで、前記自己自己分散型水系ポリエステルエマルジョンとは、乳化剤等を用いることなく、水系溶媒中に自己分散し得るポリエステル樹脂を含む水系エマルジョンを意味する。また、前記カルボキシル基含有自己分散型水系ポリエステル樹脂エマルジョンとは、親水性基としてカルボキシル基を含有し、水系溶媒中に自己分散し得るポリエステル樹脂を含む水系エマルジョンを意味する。
【００６１】
前記自己分散型の水分散性ポリエステルエマルジョンとしては、下記（１）〜（４）の特性を満たすものが好ましい。これは、界面活性剤を使用しない自己分散型なので、高湿雰囲気でも吸湿性が低く、水分による軟化点低下が少なく、定着時のオフセット発生、保存時のシート間接着故障の発生を抑制できる。また、水系であるため環境性、作業性に優れている。更に、凝集エネルギーが高い分子構造をとりやすいポリエステル樹脂を用いているので、保存環境では十分な硬度を有しながら、電子写真の定着工程では低弾性（低粘性）の溶融状態となり、トナーが受像層に埋め込まれて十分な高画質が達成可能となる。
（１）数平均分子量（Ｍｎ）は、５０００〜１００００が好ましく、５０００〜７０００がより好ましい。
（２）分子量分布（重量平均分子量／数平均分子量）は、４以下が好ましく、Ｍｗ／Ｍｎ≦３がより好ましい。
（３）ガラス転移温度（Ｔｇ）は、４０〜１００℃が好ましく、５０〜８０℃がより好ましい。
（４）体積平均粒子径は、２０〜２００ｎｍが好ましく、４０〜１５０ｍｍがより好ましい。
前記水分散性エマルジョンの前記受像層における含有量は、１０〜９０質量％が好ましく、１０〜７０質量％がより好ましい。
【００６２】
前記水溶性ポリマーとしては、特に制限はなく、目的に応じて適宜選択することができ、適宜合成したものを使用してもよいし、市販品を使用してもよく、例えば、ポリビニルアルコール、カルボキシ変性ポリビニルアルコール、カルボキシメチルセルロース、ヒドロキシエチルセルロース、セルロースサルフェート、ポリエチレンオキサイド、ゼラチン、カチオン化澱粉、カゼイン、ポリアクリル酸ナトリウム、スチレン−無水マレイン酸共重合体ナトリウム、ポリスチレンスルホン酸ナトリウム、等が挙げられるが、これらの中でも、ポリエチレンオキサイドが好ましい。
前記水溶性ポリマーの市販品としては、水溶性ポリエステルとして瓦応化学工業株式会社製の各種プラスコート、大日本インキ化学工業株式会社製のファインテックスＥＳシリーズ、水溶性アクリルとして日本純薬株式会社製のジュリマーＡＴシリーズ、大日本インキ化学工業製ファインテックス６１６１、Ｋ−９６；星光化学工業株式会社製のハイロスＮＬ−１１８９、ＢＨ−９９７Ｌ等が挙げられる。
また、前記水溶性ポリマーとしては、リサーチ・ディスクロージャー１７，６４３号の２６頁、リサーチ・ディスクロージャー１８，７１６号の６５１頁、リサーチ・ディスクロージャー３０７，１０５号の８７３〜８７４頁、及び特開昭６４−１３５４６号公報に記載されたものが挙げられる。
【００６３】
前記水溶性ポリマーの前記受像層における含有量は、特に制限はなく、目的に応じて適宜選択することができ、０．５〜２ｇ／ｍ２が好ましい。
【００６４】
前記熱可塑性樹脂は、他のポリマー材料と併用することもできるが、その場合、他のポリマー材料よりも、一般に含有量は多くなるように使用される。
前記受像層用ポリマーの、前記受像層における含有量は、１０質量％以上が好ましく、３０質量％以上がより好ましく、５０質量％以上が更に好ましく、５０〜９０質量％が特に好ましい。
【００６５】
−離型剤−
前記離型剤は、前記受像層のオフセットを防ぐため、前記受像層に配合される。本発明で使用される離型剤は、定着温度において加熱・融解し、前記受像層表面に析出して受像層表面に偏在し、更に、冷却・固化されることによって受像層表面に離型剤材料の層を形成するものであれば、その種類は特に限定はなく、目的に応じて適宜選択することができる。
前記離型剤としては、シリコーン化合物、フッ素化合物、ワックス及びマット剤から選択される少なくとも１種が挙げられる。
【００６６】
前記離型剤としては、例えば、幸書房「改訂  ワックスの性質と応用」、日刊工業新聞社発行のシリコーンハンドブック記載の化合物を用いることができる。また、特公昭５９−３８５８１号、特公平４−３２３８０号、特許第２８３８４９８号、特許第２９４９５５８号、特開昭５０−１１７４３３号、特開昭５２−５２６４０号、特開昭５７−１４８７５５号、特開昭６１−６２０５６号、特開昭６１−６２０５７号、特開昭６１−１１８７６０号、特開平２−４２４５１号、特開平３−４１４６５号、特開平４−２１２１７５号、特開平４−２１４５７０号、特開平４−２６３２６７号、特開平５−３４９６６号、特開平５−１１９５１４号、特開平６−５９５０２号、特開平６−１６１１５０号、特開平６−１７５３９６号、特開平６−２１９０４０号、特開平６−２３０６００号、特開平６−２９５０９３号、特開平７−３６２１０号、特開平７−４３９４０号、特開平７−５６３８７号、特開平７−５６３９０号、特開平７−６４３３５号、特開平７−１９９６８１号、特開平７−２２３３６２号、特開平７−２８７４１３号、特開平８−１８４９９２号、特開平８−２２７１８０号、特開平８−２４８６７１号、特開平８−２４８７９９号、特開平８−２４８８０１号、特開平８−２７８６６３号、特開平９−１５２７３９号、特開平９−１６０２７８号、特開平９−１８５１８１号、特開平９−３１９１３９号、特開平９−３１９１４３号、特開平１０−２０５４９号、特開平１０−４８８８９号、特開平１０−１９８０６９号、特開平１０−２０７１１６号、特開平１１−２９１７号、特開平１１−４４９６９号、特開平１１−６５１５６号、特開平１１−７３０４９号、特開平１１−１９４５４２号の各公報に記載のトナーに用いられているシリコーン系化合物、フッ素化合物又はワックスも好ましく用いることができる。また、これら化合物を複数組み合わせて使用することもできる。
【００６７】
前記シリコーン系化合物としては、例えば、シリコーンオイル、シリコーンゴム、シリコーン微粒子、シリコーン変性樹脂、反応性シリコーン化合物などが挙げられる。
【００６８】
前記シリコーンオイルとしては、例えば、無変性シリコーンオイル、アミノ変性シリコーンオイル、カルボキシ変性シリコーンオイル、カルビノール変性シリコーンオイル、ビニル変性シリコーンオイル、エポキシ変性シリコーンオイル、ポリエーテル変性シリコーンオイル、シラノール変性シリコーンオイル、メタクリル変性シリコーンオイル、メルカプト変性シリコーンオイル、アルコール変性シリコーンオイル、アルキル変性シリコーンオイル、フッ素変性シリコーンオイルなどが挙げられる。
前記シリコーン変性樹脂としては、例えば、オレフィン樹脂、ポリエステル樹脂、ビニル樹脂、ポリアミド樹脂、セルロース樹脂、フェノキシ樹脂、塩化ビニル−酢酸ビニル樹脂、ウレタン樹脂、アクリル樹脂、スチレン−アクリル樹脂、又はこれらの共重合樹脂をシリコーン変性した樹脂等が挙げられる。
【００６９】
前記フッ素化合物としては、特に制限はなく、目的に応じて適宜選択することができ、例えば、フッ素オイル、フッ素ゴム、フッ素変性樹脂、フッ素スルホン酸化合物、フルオロスルホン酸、フッ素酸化合物又はその塩、無機フッ化物などが挙げられる。
【００７０】
前記ワックスとしては、天然ワックスと合成ワックスに大別することができる。
前記天然ワックスとしては、植物系ワックス、動物系ワックス、鉱物系ワックス及び石油ワックスから選択される少なくともいずれかが好ましく、これらの中でも、植物系ワックスが特に好ましい。前記天然ワックスとしては、特に、前記受像層用ポリマーとして水系樹脂を用いた場合の相溶性等の点で、水分散型ワックスが好ましい。
【００７１】
前記植物系ワックスとしては、特に制限はなく、公知のものの中から適宜選択することができ、市販品であってもよいし、適宜合成したものであってもよい。該植物系ワックスとしては、例えば、カルナバワックス、ヒマシ油、ナタネ油、大豆油、木ろう、綿ろう、ライスワックス、サトウキビワックス、キャンデリラワックス、ジャパンワックス、ホホバ油等が挙げられる。
前記カルナバワックスの市販品としては、例えば、日本精鑞株式会社製のＥＭＵＳＴＡＲ−０４１３、中京油脂株式会社製のセロゾール５２４等が挙げられる。前記ヒマシ油の市販品としては、伊藤製油株式会社製の精製ヒマシ油等が挙げられる。
これらの中でも、特に、耐オフセット性、耐接着性、通紙性、光沢感が優れ、ひび割れが生じ難く、高画質の画像を形成可能な電子写真用受像シートを提供可能である点で、融点が７０〜９５℃のカルナバワックスが特に好ましい。
【００７２】
前記動物系ワックスとしては、特に制限はなく、公知のものの中から適宜選択することができ、例えば、蜜蝋、ラノリン、鯨蝋、ステ蝋（鯨油）、羊毛蝋等が挙げられる。
【００７３】
前記鉱物系ワックスとしては、特に制限はなく、公知のものの中から適宜選択することができ、市販品であってもよいし、適宜合成したものであってもよい。例えば、モンタンワックス、モンタン系エステルワックス、オゾケライト、セレシン等が挙げられる。
これらの中でも、特に、耐オフセット性、耐接着性、通紙性、光沢感が優れ、ひび割れが生じ難く、高画質の画像を形成可能な電子写真用受像シートを提供可能である点で、融点が７０〜９５℃のモンタンワックスが特に好ましい。
【００７４】
前記石油ワックスとしては、特に制限はなく、公知のものの中から適宜選択することができ、市販品であってもよいし、適宜合成したものであってもよい。例えば、パラフィンワックス、マイクロクリスタリンワックス、ペトロラタムなどが挙げられる。
【００７５】
前記天然ワックスの前記受像層における含有量は、０．１〜４ｇ／ｍ２が好ましく、０．２〜２ｇ／ｍ２がより好ましい。
前記含有量が０．１ｇ／ｍ２未満であると、耐オフセット性、耐接着性が特に不充分となることがあり、４ｇ／ｍ２を超えると、ワックス量が多過ぎ、形成される画像の画質が劣ることがある。
【００７６】
前記天然ワックスの融点（℃）としては、特に、耐オフセット性、及び、通紙性の点から７０〜９５℃が好ましく、７５〜９０℃がより好ましい。
【００７７】
前記合成ワックスは、合成炭化水素、変性ワックス、水素化ワックス、その他の油脂系合成ワックスに分類される。これらワックスは、前記受像層の熱可塑性樹脂として水系の熱可塑性樹脂を用いた場合の相溶性等の点で水分散型ワックスが好ましい。
【００７８】
前記合成炭化水素としては、例えば、フィッシャートロプシュワックス、ポリエチレンワックス、などが挙げられる。
前記油脂系合成ワックスとしては、例えば、酸アミド化合物（例えばステアリン酸アミド等）、酸イミド化合物（例えば無水フタル酸イミド等）、などが挙げられる。
【００７９】
前記変性ワックスとしては、特に制限はなく、目的に応じて適宜選択することができ、例えば、アミン変性ワックス、アクリル酸変性ワックス、フッ素変性ワックス、オレフィン変性ワックス、ウレタン型ワックス、アルコール型ワックスなどが挙げられる。
【００８０】
前記水素化ワックスとしては、特に制限はなく、目的に応じて適宜選択することができ、例えば、硬化ひまし油、ヒマシ油誘導体、ステアリン酸、ラウリン酸、ミリスチン酸、パルミチン酸、ベヘニン酸、セバシン酸、ウンデシレン酸、ヘプチル酸、マレイン酸、高度マレイン化油、などが挙げられる。
【００８１】
前記離型剤の融点（℃）としては、特に耐オフセット性、及び、通紙性の点で、７０〜９５℃が好ましく、７５〜９０℃がより好ましい。
なお、本発明の受像層に添加される離型剤としては、これらの誘導体、酸化物、精製品、混合物を用いることもできる。また、これらは、反応性の置換基を有していてもよい。
【００８２】
前記離型剤の含有量は、前記受像層の質量を基準として０．１〜１０質量％が好ましく、０．３〜８．０質量％がより好ましく、０．５〜５．０質量％が更に好ましい。
前記含有量が０．１質量％未満であると、耐オフセット性及び耐接着性が不十分となることがあり、１０質量％を超えると、離型剤の量が多すぎて形成される画像の画質が低下することがある。
【００８３】
−可塑剤−
前記可塑剤としては、特に制限はなく、公知の樹脂用の可塑剤を目的に応じて適宜選択することができる。該可塑剤は、前記トナーを定着する時の熱又は圧力によって、前記受像層が流動又は柔軟化するのを調整する機能を有する。
前記可塑剤としては、「化学便覧」（日本化学会編、丸善）、「可塑剤−その理論と応用−」（村井孝一編著、幸書房）、「可塑剤の研究  上」「可塑剤の研究  下」（高分子化学協会編）、「便覧  ゴム・プラスチック配合薬品」（ラバーダイジェスト社編）等を参考にして選択することができる。
【００８４】
前記可塑剤としては、高沸点有機溶剤や熱溶剤等として記載されているものもあるが、例えば、特開昭５９−８３１５４号、特開昭５９−１７８４５１号、特開昭５９−１７８４５３号、特開昭５９−１７８４５４号、特開昭５９−１７８４５５号、特開昭５９−１７８４５７号、特開昭６２−１７４７５４号、特開昭６２−２４５２５３号、特開昭６１−２０９４４４号、特開昭６１−２００５３８号、特開昭６２−８１４５号、特開昭６２−９３４８号、特開昭６２−３０２４７号、特開昭６２−１３６６４６号、特開平２−２３５６９４号等の各公報に記載されているようなエステル類（例えば、フタル酸エステル類、リン酸エステル類、脂肪酸エステル類、アビエチン酸エステル類、アジピン酸エステル類、セバシン酸エステル類、アゼライン酸エステル類、安息香酸エステル類、酪酸エステル類、エポキシ化脂肪酸エステル類、グリコール酸エステル類、プロピオン酸エステル類、トリメリット酸エステル類、クエン酸エステル類、スルホン酸エステル類、カルボン酸エステル類、コハク酸エステル類、マレイン酸エステル類、フマル酸エステル類、フタル酸エステル類、ステアリン酸エステル類等）、アミド類（例えば、脂肪酸アミド類、スルホアミド類等）、エーテル類、アルコール類、ラクトン類、ポリエチレンオキシ類等の化合物が挙げられる。
これら可塑剤は、樹脂に混合して使用することができる。
【００８５】
更に前記可塑剤としては、比較的低分子量のポリマーを用いることができる。該可塑剤の分子量としては、可塑化されるべきバインダー樹脂の分子量より低いものが好ましく、分子量は１５０００以下が好ましく、５０００以下がより好ましい。また、ポリマー可塑剤の場合、可塑化されるべきバインダー樹脂と同種のポリマーであるのが好ましい。例えば、ポリエステル樹脂の可塑化には、低分子量のポリエステルが好ましい。更にオリゴマーも可塑剤として用いることができる。
上記に挙げた化合物以外にも市販品としては、例えば、アデカサイザーＰＮ−１７０、ＰＮ−１４３０（いずれも旭電化工業株式会社製）、ＰＡＲＡＰＬＥＸ−Ｇ−２５、Ｇ−３０、Ｇ−４０（いずれもＣ．Ｐ．ＨＡＬＬ社製）、エステルガム８Ｌ−ＪＡ、エステルＲ−９５、ペンタリン４８５１、ＦＫ１１５、４８２０、８３０、ルイゾール２８−ＪＡ、ピコラスチックＡ７５、ピコテックスＬＣ、クリスタレックス３０８５（いずれも理化ハーキュレス社製）等が挙げられる。
【００８６】
前記可塑剤は、トナー粒子が前記受像層に埋め込まれる際に生じる応力や歪み（弾性力や粘性等の物理的な歪み、分子やバインダー主鎖やペンダント部分等の物質収支による歪みなど）を緩和するために任意に使用することができる。
前記可塑剤は、前記受像層中において、ミクロに分散された状態でもよいし、海島状にミクロに相分離した状態でもよいし、バインダー等の他の成分と充分に混合溶解した状態でもよい。
前記可塑剤の、前記受像層における含有量は、０．００１〜９０質量％が好ましく、０．１〜６０質量％がより好ましく、１〜４０質量％が更に好ましい。
前記可塑剤は、スベリ性（摩擦力低下による搬送性向上）の調整や、定着部オフセット（定着部へのトナーや層の剥離）の改良、カールバランスの調整、帯電調整（トナー静電像の形成）等の目的で使用してもよい。
【００８７】
−着色剤−
前記着色剤としては、特に制限はなく、目的に応じて適宜選択することができ、蛍光増白剤、白色顔料、有色顔料、染料等が挙げられる。
前記蛍光増白剤は、近紫外部に吸収を持ち、４００〜５００ｎｍに蛍光を発する公知の化合物であれば特に制限はなく、公知のものの中から適宜選択することができ、例えば、Ｋ．ＶｅｅｎＲａｔａｒａｍａｎ編“Ｔｈｅ  Ｃｈｅｍｉｓｔｒｙ  ｏｆ  Ｓｙｎｔｈｅｔｉｃ  Ｄｙｅｓ”Ｖ巻８章に記載されている化合物などが好適に挙げられる。前記蛍光増白剤としては、市販品であってもよいし、適宜合成したものであってもよく、例えば、スチルベン系化合物、クマリン系化合物、ビフェニル系化合物、ベンゾオキサゾリン系化合物、ナフタルイミド系化合物、ピラゾリン系化合物、カルボスチリル系化合物等が挙げられる。該市販品としては、例えばホワイトフルファーＰＳＮ、ＰＨＲ、ＨＣＳ、ＰＣＳ、Ｂ（いずれも住友化学株式会社製）、ＵＶＩＴＥＸ−ＯＢ（Ｃｉｂａ−Ｇｅｉｇｙ社製）等が挙げられる。
【００８８】
前記白色顔料としては、特に制限はなく、公知のものの中から目的に応じて適宜選択することができ、例えば、酸化チタン、炭酸カルシウム等の無機顔料を用いることができる。
【００８９】
前記有色顔料としては、特に制限はなく、公知のものの中から目的に応じて適宜選択することができ、例えば、特開昭６３−４４６５３号公報等に記載されている各種顔料、アゾ顔料、多環式顔料、縮合多環式顔料、レーキ顔料、カーボンブラック等が挙げられる。
前記アゾ顔料としては、例えば、アゾレーキ（例えばカーミン６Ｂ、レッド２Ｂ等）、不溶性アゾ顔料（例えばモノアゾイエロー、ジスアゾイエロー、ピラゾロオレンジ、バルカンオレンジ等）、縮合アゾ系顔料（例えばクロモフタルイエロー、クロモフタルレッド）等が挙げられる。
前記多環式顔料としては、例えば、フタロシアニン系顔料では、銅フタロシアニンブルー、銅フタロシアニングリーン等が挙げられる。
前記縮合多環式顔料としては、ジオキサジン系顔料（ジオキサジンバイオレット等）、イソインドリノン系顔料（イソインドリノンイエロー等）、スレン系顔料、ペリレン系顔料、ペリノン系顔料、チオインジゴ系顔料、等が挙げられる。
前記レーキ顔料としては、例えば、マラカイトグリーン、ローダミンＢ、ローダミンＧ、ビクトリアブルーＢ等が挙げられる。
前記無機顔料としては、例えば、酸化物（例えば、二酸化チタン、ベンガラ等）硫酸塩（例えば、沈降性硫酸バリウム等）、炭酸塩（例えば、沈降性炭酸カルシウム等）、硅酸塩（例えば、含水硅酸塩、無水硅酸塩等）、金属粉（例えば、アルミニウム粉、ブロンズ粉、亜鉛末、黄鉛、紺青）、などが挙げられる。
これらは、１種単独で使用してもよく、２種以上を併用してもよい。
【００９０】
前記染料としては、特に制限はなく、公知のものの中から目的に応じて適宜選択することができ、例えば、アントラキノン系化合物、アゾ系化合物等が挙げられる。これらは、１種単独で使用してもよく、２種以上を併用してもよい。
水不溶性染料としては、例えば、建染染料、分散染料、油溶性染料、などが挙げられる。前記建染染料としては、例えばＣ．Ｉ．Ｖａｔヴァイオレット１、Ｃ．Ｉ．Ｖａｔヴァイオレット２、Ｃ．Ｉ．Ｖａｔヴァイオレット９、Ｃ．Ｉ．Ｖａｔヴァイオレット１３，Ｃ．Ｉ．Ｖａｔヴァイオレット２１、Ｃ．Ｉ．Ｖａｔブルー１、Ｃ．Ｉ．Ｖａｔブルー３、Ｃ．Ｉ．Ｖａｔブルー４、Ｃ．Ｉ．Ｖａｔブルー６、Ｃ．Ｉ．Ｖａｔブルー１４、Ｃ．Ｉ．Ｖａｔブルー２０、Ｃ．Ｉ．Ｖａｔブルー３５等が挙げられる。前記分散染料としては、例えばＣ．Ｉ．ディスパーズヴァイオレット１、Ｃ．Ｉ．ディスパーズヴァイオレット４、Ｃ．Ｉ．ディスパーズヴァイオレット１０、Ｃ．Ｉ．ディスパーズブルー３、Ｃ．Ｉ．ディスパーズブルー７、Ｃ．Ｉ．ディスパーズブルー５８等が挙げられる。前記油溶性染料としては、例えばＣ．Ｉ．ソルベントヴァイオレット１３、Ｃ．Ｉ．ソルベントヴァイオレット１４、Ｃ．Ｉ．ソルベントヴァイオレット２１、Ｃ．Ｉ．ソルベントヴァイオレット２７、Ｃ．Ｉ．ソルベントブルー１１、Ｃ．Ｉ．ソルベントブルー１２、Ｃ．Ｉ．ソルベントブルー２５、Ｃ．Ｉ．ソルベントブルー５５、等が挙げられる。
なお、銀塩写真で用いられているカラードカプラーも好適に使用することができる。
【００９１】
前記着色剤の、前記受像層における含有量は、０．１〜８ｇ／ｍ２が好ましく、０．５〜５ｇ／ｍ２がより好ましい。
前記着色剤の含有量が０．１ｇ／ｍ２未満であると、受像層における光透過率が高くなることがあり、８ｇ／ｍ２を超えると、ヒビ割れ、耐接着等の取り扱い性に劣ることがある。
また、前記着色剤の中でも、顔料の添加量は、前記受像層を構成する熱可塑性樹脂の質量に基づいて４０質量％以下が好ましく、３０質量％以下がより好ましく、２０質量％以下が更に好ましい。
【００９２】
前記フィラーとしては、有機又は無機のフィラーが挙げられ、バインダー樹脂用の補強剤や、充填剤、強化材として公知のものが用いることができる。該フィラーとしては、「便覧  ゴム・プラスチック配合薬品」（ラバーダイジェスト社編）、「新版  プラスチック配合剤  基礎と応用」（大成社）、「フィラーハンドブック」（大成社）等を参考にして選択することができる。
また、前記フィラーとしては、無機フィラー又は無機顔料を用いることができる。前記無機フィラー又は無機顔料としては、例えば、シリカ、アルミナ、二酸化チタン、酸化亜鉛、酸化ジルコニウム、雲母状酸化鉄、鉛白、酸化鉛、酸化コバルト、ストロンチウムクロメート、モリブデン系顔料、スメクタイト、酸化マグネシウム、酸化カルシウム、炭酸カルシウム、ムライト等が挙げられる。これらの中でも、特に、シリカ、アルミナが好ましい。これらは、１種単独で使用してもよく、２種以上を併用してもよい。また前記フィラーとしては、粒径の小さいものが好ましい。粒径が大きいと、受像層の表面が粗面化し易い。
【００９３】
前記シリカには、球状シリカと無定形シリカが含まれる。該シリカは、乾式法、湿式法又はエアロゲル法により合成できる。疎水性シリカ粒子の表面を、トリメチルシリル基又はシリコーンで表面処理してもよい。前記シリカとしては、コロイド状シリカが好ましい。なお、前記シリカは、多孔質であるのが好ましい。
【００９４】
前記アルミナには、無水アルミナ及びアルミナ水和物が含まれる。前記無水アルミナの結晶型としては、α、β、γ、δ、ζ、η、θ、κ、ρ又はχを用いることができ、無水アルミナよりもアルミナ水和物の方が好ましい。前記アルミナ水和物としては、一水和物又は三水和物を用いることできる。前記一水和物には、擬ベーマイト、ベーマイト及びダイアスポアが含まれる。前記三水和物には、ジブサイト及びバイヤライトが含まれる。前記アルミナは、多孔質のものが好ましい。
前記アルミナ水和物は、アルミニウム塩溶液にアンモニアを加えて沈澱させるゾルゲル法又はアルミン酸アルカリを加水分解する方法により合成できる。前記無水アルミナは、アルミナ水和物を加熱により脱水することで得ることができる。
【００９５】
前記フィラーの添加量は、前記受像層のバインダーの乾燥質量１００質量部に対し５〜２０００質量部が好ましい。
【００９６】
前記架橋剤は、前記受像層の保存安定性や熱可塑性等を調整するために配合することができる。該架橋剤としては、反応基としてエポキシ基、イソシアネート基、アルデヒド基、活性ハロゲン基、活性メチレン基、アセチレン基、その他公知の反応基を２個以上分子内に有する化合物が用いられる。
前記架橋剤としては、これとは別に、水素結合、イオン結合、配位結合等により結合を形成することが可能な基を２個以上有する化合物も用いることができる。
前記架橋剤としては、例えば、樹脂用のカップリング剤、硬化剤、重合剤、重合促進剤、凝固剤、造膜剤、造膜助剤等として公知の化合物を用いることができる。前記カップリング剤としては、例えば、クロロシラン類、ビニルシラン類、エポキシシラン類、アミノシラン類、アルコキシアルミニウムキレート類、チタネートカップリング剤等が挙げられる他、「便覧  ゴム・プラスチック配合薬品」（ラバーダイジェスト社編）等に挙げられた公知のものを用いることができる。
【００９７】
本発明の受像層には、トナーの転写や付着等を調整したり、前記受像層の帯電接着を防止するために、帯電調整剤を含有させることが好ましい。
前記帯電調整剤としては、特に制限はなく、従来から公知の各種帯電調整剤を目的に応じて適宜使用することができ、例えば、カチオン界面活性剤、アニオン系界面活性剤、両性界面活性剤、ノニオン系界面活性剤等の界面活性剤等の他、高分子電解質、導電性金属酸化物等を使用できる。具体的には、第４級アンモニウム塩、ポリアミン誘導体、カチオン変性ポリメチルメタクリレート、カチオン変性ポリスチレン等のカチオン系帯電防止剤、アルキルホスフェート、アニオン系ポリマー等のアニオン系帯電防止剤、脂肪酸エステル、ポリエチレンオキサイド等のノニオン系帯電防止剤が挙げられる。
なお、トナーが負電荷を有する場合には、受像層に配合される帯電調整剤としては、例えば、カチオンやノニオンが好ましい。
前記導電性金属酸化物としては、例えば、ＺｎＯ、ＴｉＯ２、ＳｎＯ２、Ａｌ２Ｏ３、Ｉｎ２Ｏ３、ＳｉＯ２、ＭｇＯ、ＢａＯ、ＭｏＯ３等を挙げることができる。これらは、１種単独で使用しても良く、２種以上を併用してもよい。また、前記導電性金属酸化物は、異種元素を更に含有（ドーピング）させてもよく、例えば、ＺｎＯに対して、Ａｌ、Ｉｎ等、ＴｉＯ２に対してＮｂ、Ｔａ等、ＳｎＯ２に対しては、Ｓｂ、Ｎｂ、ハロゲン元素等を含有（ドーピング）させることができる。
【００９８】
−その他の添加剤−
本発明の受像層に使用され得る材料には、出力画像の安定性改良や前記受像層自身の安定性改良のため各種添加剤を含めることができる。前記添加剤としては、種々の公知の酸化防止剤、老化防止剤、劣化防止剤、オゾン劣化防止剤、紫外線吸収剤、金属錯体、光安定剤、防腐剤、防かび剤、等が挙げられる。
【００９９】
前記酸化防止剤としては、特に制限はなく、目的に応じて適宜選択することができ、例えば、クロマン化合物、クマラン化合物、フェノール化合物（例、ヒンダードフェノール）、ハイドロキノン誘導体、ヒンダードアミン誘導体、スピロインダン化合物が挙げられる。なお、前記酸化防止剤については、特開昭６１−１５９６４４号公報等に記載されている。
【０１００】
前記老化防止剤としては、特に制限はなく、目的に応じて適宜選択することができ、例えば、「便覧  ゴム・プラスチック配合薬品  改訂第２版」（１９９３年、ラバーダイジェスト社）ｐ７６〜１２１に記載のものが挙げられる。
【０１０１】
前記紫外線吸収剤としては、特に制限はなく、目的に応じて適宜選択することができ、例えば、ベンゾトリアゾール化合物（米国特許第３５３３７９４号明細書参照）、４−チアゾリドン化合物（米国特許第３３５２６８１号明細書参照）、ベンゾフェノン化合物（特開昭４６−２７８４号公報参照）、及び紫外線吸収ポリマー（特開昭６２−２６０１５２号公報参照）が挙げられる。
【０１０２】
前記金属錯体としては、特に制限はなく、目的に応じて適宜選択することができ、例えば、米国特許第４２４１１５５号明細書、米国特許第４２４５０１８号明細書、米国特許第４２５４１９５号明細書、特開昭６１−８８２５６号公報、特開昭６２−１７４７４１号公報、特開昭６３−１９９２４８号公報、特開平１−７５５６８号公報、特開平１−７４２７２号公報に記載されているものが適当である。
また、「便覧  ゴム・プラスチック配合薬品  改訂第２版」（１９９３年、ラバーダイジェスト社）ｐ１２２〜１３７に記載の紫外線吸収剤、光安定剤も好適に使用することができる。
【０１０３】
＜剥離型接着シート＞
前記剥離型接着シートは、上述したように、第２支持体と、該第２支持体上に少なくとも接着層を有してなり、第２剥離層、剥離性保護層、更に必要に応じてその他の層を有してなる。これらの各層は単層構造であってもよいし、積層構造であってもよい。
【０１０４】
ここで、図３は、本発明の剥離型接着シート２０の一例を示す概略断面図であり、この剥離型接着シート２０は、第２支持体７上に、第２離型層６、接着層５、及び剥離性保護層９がこの順に積層されている。そして、剥離型接着シート２０の剥離性保護層９を剥がして、接着層を転写型受像シートの画像形成後の受像層に接着させて、図４に示すような転写シートを作製できる。
【０１０５】
〔第２支持体〕
前記第２支持体としては、前記転写型受像シートにおける第１支持体と同様のものを用いることができ、これらの中でも、上質紙、中質紙、樹脂フィルムを用いることが好適である。前記樹脂フィルムの材料としては、例えば、ポリエチレンテレフタレート、ポリエチレンナフタレート、ポリカーボネート、ポリプロピレン、ポリイミド、ポリスチレン、ポリプロピレン、延伸ポリエチレン、延伸ポリプロピレン、ポリエステル、延伸ポリエステル、ナイロン、などが挙げられる。該樹脂フィルムには、各種添加剤を配合してもよい。
前記第２支持体の厚みは、特に制限はなく、目的に応じて適宜選択することができ、２５〜３００μｍが好ましい。
【０１０６】
〔第２剥離層〕
前記第２支持体上には、電子写真用転写シートから第２支持体を剥がれ易くするため、第２剥離層が設けられることが好ましい。
前記第２剥離層としては、前記転写型受像シートにおける第１剥離層と同様のものを用いることができる。
前記第２剥離層の厚みは、特に制限はなく、目的に応じて適宜選択することができ、０．５〜５．０μｍが好ましい。
【０１０７】
〔接着層〕
前記接着層は、熱可塑性樹脂を少なくとも含んでなり、更に必要に応じてその他の成分を含んでなる。
前記熱可塑性樹脂としては、接着性を有する熱可塑性樹脂であれば特に制限はなく、公知のものの中から目的に応じて適宜選択することができ、例えば、アクリル系、スチレン系、塩化ビニル系、酢酸ビニル系、ポリエステル系、ポリウレタン系、ポリオレフィン系、エポキシ系、シリコーン系、などが挙げられる。
【０１０８】
前記接着層は、無機微粒子及び有機微粒子の少なくともいずれかを含有することが、接着層を不透明化して被転写体に対する隠蔽効果を発揮させる点で好ましい。
前記無機微粒子としては、例えば、マグネタイト、フェライト、酸化セリウム、チタン酸ストロンチウム、チタン酸バリウム、タルク、タルサイト類、窒化珪素、炭化珪素、窒化チタン、シリカ、アルミナなどが挙げられる。
前記有機微粒子としては、例えば、スチレン系樹脂、アクリル系樹脂、ベンゾグアナミン系樹脂、メラミン系樹脂などが挙げられる。
【０１０９】
前記接着層は、着色顔料及び着色染料の少なくともいずれかを含有させることにより、一部又は全部を着色することが、電子写真用転写シートにおける背景色を目的や好みに応じて変化させることができる点で好ましい。
前記着色顔料としては、例えば、カオリンクレー、重質炭酸カルシウム、軽質炭酸カルシウム、水酸化アルミニウム、サチンホワイト、二酸化チタン、焼成クレー、酸化亜鉛、硫酸バリウム、タルク、コロイダルシリカ等の無機顔料；ポリスチレン、ポリメチルスチレン等のスチレン系樹脂；ポリメタクリル酸メチル、ポリアクリロニトリル等のアクリル系樹脂の他；ポリ塩化ビニル、ポリカーボネート等の有機顔料などが挙げられる。
前記着色染料としては、例えば、ニグロシン、ベンジジンイエロー、キナクリドン、ローダミンＢ、フタロシアニンブルーなどが挙げられる。
【０１１０】
前記接着剤層における熱可塑性樹脂のガラス転移温度（Ｔｇ）は、５０℃以下が好ましく、４０℃以下がより好ましい。前記ガラス転移温度が５０℃を超えると、曲げヒビ割れや切断時のヒビ割れが発生することがある。
前記接着剤層の厚みは、特に制限はなく、目的に応じて適宜選択することができ、１〜５０μｍが好ましく、３〜２５μｍがより好ましく、１０〜２０μｍが特に好ましい。前記厚みが１μｍ未満であると、転写する被転写体の形状にもよるが、接着力が低くなることがあり、また、曲げヒビ割れや破断時のヒビ割れが発生しやすくなる。一方、前記厚みが５０μｍを超えると、転写した後で位置ズレが生じることがある。
【０１１１】
〔剥離性保護層〕
前記剥離性保護層は、電子写真用転写シートの受像層以外への接着層の接着を防止し、剥離性接着シートの取り扱い性を向上させるために、接着層の上に設けることが好ましい。
前記剥離性保護層は、少なくとも樹脂を含有し、更に必要に応じてその他の成分を含有してなる。該樹脂としては、例えば、ポリエチレン、ポリプロピレン等のポリオレフィン樹脂、ポリエチレンテレフタレート樹脂等のポリエステル樹脂、アクリル樹脂、ナイロン、ポリカーボネート、などが挙げられる。
前記剥離性保護層は、接着層との離型性を向上させる目的で、離型剤を含有することが好ましい。前記離型剤としては、特に制限はなく、目的に応じて適宜選定することができるが、例えば、シリコーンオイル、ポリエチレンワックス、カルナバワックス、シリコーン粒子、ポリエチレンワックス粒子、等が挙げられる。これらは１種を単独で又は２種以上を組み合わせて添加することができる。
前記剥離性保護層における離型剤の含有量は、０．０５〜２０質量％が好ましく、０．５〜５質量％がより好ましい。
前記剥離性保護層の厚みは、特に制限はなく、目的に応じて適宜選択することができ、通常４０μｍ以下が好ましい。
【０１１２】
本発明の電子写真用転写シートは、前記転写型受像シートと、前記剥離型接着シートとからなり、画像形成後の受像層におけるトナー画像面上に、前記剥離型接着シートにおける接着層面を有する。
ここで、図５は、本発明の電子写真用転写シート３０の一例を示す概略断面図であり、この電子写真用転写シート３０は、第１支持体１上に、第１離型層２、透明保護層３、受像層４、及び接着層５がこの順に積層されてなる。前記受像層４にはトナー画像が反対画像として形成されている。
そして、図５に示す電子写真用転写シート３０は、図６に示すように、被転写体６の表面に接着層５を介して貼り付けられる。その後、図７に示すように、第１支持体及び第１離型層を剥がすことにより、透明保護層３が最表面となり被転写体６の表面に電子写真画像が転写される。
【０１１３】
前記被転写体としては、特に制限はなく、目的に応じて適宜選択することができ、例えば、冷凍食品、商品の陳列棚に用いられる棚、車、建物、水回り、ガラスケース、カード、ディスク、ディスクカートリッジ、テープカセット、フレキシブルディスク（ＦＤ）、ＭＤ、ＣＤ、ＤＶＤ−ＲＡＭ、携帯電話、スーツケース等のバッグ類、ヘルメットや靴等、文房具類などが挙げられる。
【０１１４】
本発明の電子写真用転写シートは、ミシン目加工による切断予定線を有するものが好ましい。前記「切断予定線」とは、該切断予定線に沿って切断することによって所望の大きさ、形状のラベルを切り出すことができる仮想線を意味する。
該切断予定線は、公知のミシン目加工により、転写シートの表または裏のいずれか片面に有していても、転写シートを貫通して形成されてもよい。また、切断予定線の形成は画像記録前又は画像記録後のいずれでもよいが、切断によるひび割れの間隔や長さを抑制できる点で画像記録後が好ましい。
【０１１５】
（電子写真用転写シートの製造方法）
本発明の電子写真用転写シートの製造方法は、転写型受像シート作製工程と、剥離型接着シート作製工程と、電子写真用転写シート形成工程とを含んでなり、更に必要に応じてその他の工程を含んでなる。
【０１１６】
−転写型受像シート作製工程−
前記転写型受像シート作製工程は、第１支持体と該第１支持体上に少なくとも受像層及び透明保護層をこの順に有する転写型受像シートを作製する工程である。
前記転写型受像シートにおける第１支持体、受像層、及び透明保護層、更に第１剥離層については、上述した通りである。
【０１１７】
−剥離型接着シート作製工程−
前記剥離型接着シートは、第２支持体と該第２支持体上に少なくとも接着層を有する剥離型接着シートを作製する工程である。
前記剥離型接着シートにおける第２支持体、及び接着層、更に第２剥離層、剥離性保護層については、上述した通りである。
【０１１８】
−電子写真用転写シート形成工程−
前記電子写真用転写シート形成工程は、画像形成後の受像層におけるトナー画像面と、前記剥離型接着シートにおける接着層面とを貼り合わせて電子写真用転写シートを形成する工程である。
【０１１９】
前記貼り合わせ方法としては、特に制限はなく、目的に応じて適宜選択することができ、例えば、ウエット塗布、ドライ塗布、ラミネート法などが挙げられるが、効率性、利便性、低コストの観点から、ラミネート法が好適である。ラミネート法は、画像形成後の受像層におけるトナー画像面と、前記剥離型接着シートにおける接着層面とを重ね合わせて加熱加圧処理することが好ましい。前記加熱加圧処理の条件としては、温度２０〜１００℃、ローラ圧１〜５０ｋｇｆ／ｃｍ２、速度１〜５０ｍｍ／ｓｅｃが好ましい。
【０１２０】
前記画像形成方法としては、転写型受像シートの受像層にトナー画像を形成することができるものであれば特に制限はなく、目的に応じて適宜選択することができ、例えば、通常の電子写真方法で使用される方法、例えば、現像ローラ上に形成したトナー画像を転写型受像シートに転写する直接転写方式、或いは中間転写ベルト等に一次転写した後、転写型受像シートに転写する中間転写ベルト方式がある。環境安定性及び高画質化の面から、中間転写ベルト方式が好ましくは使用される。
【０１２１】
そして、画像形成後の受像層におけるトナー画像面と前記剥離型接着シートにおける接着層面とを貼り合わせた後にミシン目加工が行われる。
【０１２２】
本発明の電子写真用転写シートの製造方法によれば、優れた耐ヒビ割れ性、耐傷性、及び耐接着性を有する本発明の前記電子写真用転写シートを効率よく、安価に製造することができる。
【実施例】
【０１２３】
以下、実施例により本発明を詳細に説明するが、本発明は、下記実施例に何ら限定されるものではない。
【０１２４】
（実施例１）
（１）転写型受像シートの作製
−剥離層付きセパレータの作製−
厚み７０μｍ（坪量５２ｇ／ｍ２）の上質紙からなるセパレータ基紙の片面にポリビニルアルコール水溶液を塗布し、乾燥させて目止め層を形成した。シリコーン系樹脂（東レシリコーン株式会社製、ＳＲＸ−２１１）１００質量部とシリコーン系樹脂（東レシリコーン株式会社製、ＳＲＸ−２１２）０．６質量部との混合樹脂の３質量％トルエン液を、前記目止め層上に、乾燥後の厚みが１μｍとなるようにワイヤーコーターにて塗布し、１２０℃にて２分間乾燥させた。以上により、剥離層付きセパレータを作製した。
【０１２５】
−透明保護層の作製−
下記組成の透明保護層塗布液を調製し、前記剥離層付きセパレータ上に、乾燥後の膜厚が２５μｍとなるように塗布し、１２０℃にて１分間乾燥させて透明保護層を形成した。
＜透明保護層塗布液Ａの組成＞
・水・・・５００質量部
・アクリル−スチレン共重合体（固形分濃度：４８質量％、大同化成工業株式会社製、ビニゾールＭＣ−１０６）・・・３００質量部
・シリカ（日本アエロジル株式会社製、アエロジル＃２００）・・・３０質量部
・硬化剤としてのエポキシ樹脂（長瀬産業株式会社製、デナコールＥＸ−８３２）・・・３０質量部
【０１２６】
−受像層の作製−
下記組成の受像層塗布液を、前記透明保護層上に、乾燥後の厚みが７μｍとなるように塗布し、乾燥させて受像層を形成した。
＜受像層用塗布液の組成＞
・水分散ポリエステル樹脂（ユニチカ株式会社製、エリーテルＫＺＡ−１４４９）・・・１００質量部
・離型剤（カルナバワックス、中京油脂（株）製、セロゾール５２４）・・・５質量部
・界面活性剤（日本油脂（株）製、ラピゾールＤ−３３７、固形分１０質量％）・・・８質量部
・帯電防止剤（日本油脂社製、ラピゾールＡ−９０、分子量＝４４５．５８）・・・７質量部
【０１２７】
（２）剥離型接着シートの作製
−剥離層付きセパレータの作製−
厚み７０μｍ（坪量５２ｇ／ｍ２）の上質紙からなるセパレータ基紙の片面にポリビニルアルコール水溶液を塗布し、乾燥させて目止め層を形成した。シリコーン系樹脂（東レシリコーン株式会社製、ＳＲＸ−２１１）１００質量部とシリコーン系樹脂（東レシリコーン株式会社製、ＳＲＸ−２１２）０．６質量部との混合樹脂の３質量％トルエン液を、前記目止め層上に、乾燥後の厚みが１μｍとなるようにワイヤーコーターにて塗布し、１２０℃にて２分間乾燥させた。以上により、剥離層付きセパレータを作製した。
【０１２８】
−接着層の作製−
下記組成の接着層用塗布液を、前記剥離層付きセパレータ上に、乾燥後の厚みが１５μｍとなるように塗布し、１２０℃にて１分間乾燥させて透明保護層を形成した。
＜接着層用塗布液Ａの組成＞
・ＮＢＲラテックス（日本ゼオン株式会社製、ニポールＳＸ−１５０３、ガラス転移温度：−２０℃）・・・１００質量部
・界面活性剤（日本油脂株式会社製、ラピゾールＤ−３３７、固形分＝８質量％）・・・８質量部
・白色顔料水分散液〔ＴｉＯ２（タイぺークＲ７８０−２（石原産業株式会社製））及び高分子分散剤による水分散液〕・・・７．５質量部、
・イオン交換水・・・５０質量部
【０１２９】
−剥離保護膜の作製−
前記接着層上に、厚み２５μｍの二軸延伸ポリプロピレンフィルム（東レ株式会社製、トレファン−２５７８）を貼り合わせて剥離保護膜を形成した。
【０１３０】
＜トナー画像の形成及び転写シートの作製＞
（１）転写型受像シートへのトナー画像の形成
葉書サイズに切断した転写型受像シートを、カラーレーザープリンター（富士ゼロックス株式会社製、ＤＣＣ−４００）を用いて、受像層面にトナー画像を形成した。
【０１３１】
（２）電子写真用転写シートの作製
予め、剥離型接着シートにおける剥離保護膜を剥がしておき、転写型受像シートにおけるトナー画像面に剥離型接着シートの接着層面が対向するように配置し、下記条件でラミネートして電子写真用転写シートを作製した。
〔ラミネート条件〕
温度：７０℃
ローラ圧：１５ｋｇｆ／ｃｍ２
速度：８ｍｍ／ｓｅｃ
【０１３２】
（３）被転写体への転写
作製した転写シートにおける剥離型接着シート側のセパレーターを剥がした後、接着層面を被転写体としての厚み１８０μｍの二軸延伸ポリエチレンテレフタレート（ＰＥＴ）に対向するように載置し、プレス機により下記転写条件で転写シートを貼り合わせた。
〔転写条件〕
温度：７０℃
ローラー圧：１５ｋｇｆ／ｃｍ２
時間：１０秒
次に、転写シートを被転写体に転写した後、転写型受像シート側のセパレーターを剥離した。その結果、透明保護層が最表面となって被転写体には貼り付けられた。
【０１３３】
（比較例１）
実施例１において、転写型受像シートにおける透明保護層を形成しない以外は、実施例１と同様にして、電子写真用転写シートを作製した。
【０１３４】
（実施例２）
実施例１において、転写型受像シートにおける透明保護層の膜厚を１２５μｍとした以外は、実施例１と同様にして、電子写真用転写シートを作製した。
【０１３５】
（実施例３）
実施例１において、転写型受像シートにおける透明保護層の膜厚を０．５μｍとした以外は、実施例１と同様にして、電子写真用転写シートを作製した。
【０１３６】
（実施例４）
実施例１において、転写型受像シートにおける透明保護層塗布液の組成を以下のように変更した以外は、実施例１と同様にして、電子写真用転写シートを作製した。
＜透明保護層塗布液Ｂの組成＞
・水・・・５００質量部
・自己架橋型アクリル共重合体（固形分濃度：４７質量％、ＢＡＳＦディスパージョン株式会社製、アクロナールＹＪ−２８００）・・・３００質量部
・シリカ（日本アエロジル株式会社製、アエロジル＃２００）・・・３０質量部
【０１３７】
（実施例５）
実施例１において、転写型受像シートにおける透明保護層塗布液の組成を以下のように変更した以外は、実施例１と同様にして、電子写真用転写シートを作製した。
＜透明保護層塗布液Ｃの組成＞
・水・・・５００質量部
・自己架橋型エチレン−酢酸ビニル−アクリル共重合体（固形分濃度：５０質量％、昭和高分子株式会社製、ポリゾールＥＦ−２５０）・・・３００質量部
・シリカ（日本アエロジル株式会社製、アエロジル＃２００）・・・３０質量部
【０１３８】
（実施例６）
実施例１において、転写型受像シートにおける透明保護層塗布液の組成を以下のように変更した以外は、実施例１と同様にして、電子写真用転写シートを作製した。
＜透明保護層塗布液Ｄの組成＞
・水・・・５００質量部
・エチレン−酢酸ビニル−アクリル共重合体（固形分濃度：４５質量％、昭和高分子株式会社製、ポリゾールＥＦ−４２１）・・・３００質量部
【０１３９】
（実施例７）
実施例１において、剥離型接着シートにおける接着層塗布液の組成を以下のように変更した以外は、実施例１と同様にして、電子写真用転写シートを作製した。
＜接着層用塗布液Ｂの組成＞
・アクリルラテックス（星光化学工業株式会社製、ハイロスＨＥ−１３３５、ガラス転移温度：１５℃）・・・１００質量部
・ポリエチレンオキサイド（明成化学工業株式会社製、アルコックスＲ１０００）・・・１６質量部
・界面活性剤（日本油脂株式会社製、ラピゾールＤ−３３７、固形分＝８質量％）・・・８質量部
・白色顔料水分散液〔ＴｉＯ２（タイぺークＲ７８０−２（石原産業株式会社製））及び高分子分散剤による水分散液〕・・・７．５質量部、
・イオン交換水・・・５０質量部
【０１４０】
（実施例８）
実施例１において、剥離型接着シートにおける接着層塗布液の組成を以下のように変更した以外は、実施例１と同様にして、電子写真用転写シートを作製した。
＜接着層用塗布液Ｃの組成＞
・ＮＢＲラテックス（日本ゼオン株式会社製、ニポールＳＸ−１５０３、ガラス転移温度：−２０℃）・・・１００質量部
・ポリエチレンオキサイド（明成化学工業株式会社製、アルコックスＲ１０００）・・・１６質量部
・界面活性剤（日本油脂株式会社製、ラピゾールＤ−３３７、固形分＝８質量％）・・・８質量部
・白色顔料水分散液〔ＴｉＯ２（タイぺークＲ７８０−２（石原産業株式会社製））及び高分子分散剤による水分散液〕・・・７．５質量部、
・イオン交換水・・・５０質量部
【０１４１】
（実施例９）
実施例１において、剥離型接着シートにおける接着層塗布液の組成を以下のように変更した以外は、実施例１と同様にして、電子写真用転写シートを作製した。
＜接着層用塗布液Ｄの組成＞
・アクリルラテックス（星光化学工業株式会社製、ＸＥ−４８、ガラス転移温度：５７℃）・・・１００質量部
・界面活性剤（日本油脂株式会社製、ラピゾールＤ−３３７、固形分＝８質量％）・・・８質量部
・白色顔料水分散液〔ＴｉＯ２（タイぺークＲ７８０−２（石原産業株式会社製））及び高分子分散剤による水分散液〕・・・７．５質量部、
・イオン交換水・・・５０質量部
【０１４２】
（実施例１０）
実施例１において、剥離型接着シートにおける接着層塗布液の組成を以下のように変更した以外は、実施例１と同様にして、電子写真用転写シートを作製した。
＜接着層用塗布液Ｅの組成＞
・アクリルラテックス（星光化学工業株式会社製、ＸＥ−１８、ガラス転移温度：７５℃）・・・１００質量部
・界面活性剤（日本油脂株式会社製、ラピゾールＤ−３３７、固形分＝８質量％）・・・８質量部
・白色顔料水分散液〔ＴｉＯ２、タイぺークＲ７８０−２（石原産業株式会社製）及び高分子分散剤による水分散液〕・・・７．５質量部、
・イオン交換水・・・５０質量部
【０１４３】
（実施例１１）
実施例１において、転写型受像シートにおける透受像層用塗布液の組成を以下のように変更した以外は、実施例１と同様にして、電子写真用転写シートを作製した。
＜受像層用塗布液の組成＞
・水分散ポリエステル樹脂（ユニチカ株式会社製、エリーテルＫＺＡ−７０４９）・・・１００質量部
・離型剤（カルナバワックス、中京油脂（株）製、セロゾール５２４）・・・５質量部
・界面活性剤（日本油脂株式会社製、ラピゾールＤ−３３７、固形分１０質量％）・・・８質量部
・帯電防止剤（日本油脂株式会社製、ラピゾールＡ−９０、分子量＝４４５．５８）・・・７質量部
【０１４４】
（実施例１２）
実施例１において、転写型受像シートにおける透受像層用塗布液の組成を以下のように変更した以外は、実施例１と同様にして、電子写真用転写シートを作製した。
＜受像層用塗布液の組成＞
・水系アクリル樹脂（星光化学工業株式会社製、ＢＨ−９９７Ｌ）・・・１００質量部
・離型剤（カルナバワックス、中京油脂（株）製、セロゾール５２４）・・・５質量部
・界面活性剤（日本油脂（株）製、ラピゾールＤ−３３７、固形分１０質量％）・・・８質量部
・帯電防止剤（日本油脂社製、ラピゾールＡ−９０、分子量＝４４５．５８）・・・７質量部
【０１４５】
（実施例１３）
実施例１において、転写型受像シートにおける透受像層用塗布液の組成を以下のように変更した以外は、実施例１と同様にして、電子写真用転写シートを作製した。
＜受像層用塗布液の組成＞
・水系（コア／セル）アクリル樹脂（星光化学工業株式会社製、ＨＥ−１３３５（ＸＥ−３５））・・・１００質量部
・離型剤（カルナバワックス、中京油脂（株）製、セロゾール５２４）・・・５質量部
・界面活性剤（日本油脂（株）製、ラピゾールＤ−３３７、固形分１０質量％）・・・８質量部
・帯電防止剤（日本油脂社製、ラピゾールＡ−９０、分子量＝４４５．５８）・・・７質量部
【０１４６】
（実施例１４）
実施例１において、剥離型接着シートにおける接着層塗布液の組成を以下のように変更した以外は、実施例１と同様にして、電子写真用転写シートを作製した。
＜接着層用塗布液の組成＞
・ＮＢＲラテックス（日本ゼオン株式会社製、ニポールＳＸ−１５０３、ガラス転移温度：−２０℃）・・・１００質量部
・界面活性剤（日本油脂株式会社製、ラピゾールＤ−３３７、固形分＝８質量％）・・・８質量部
・白色顔料水分散液〔ＴｉＯ２（タイぺークＲ７８０−２（石原産業株式会社製））及び高分子分散剤による水分散液〕・・・７．５質量部、
・イオン交換水・・・５０質量部
・分散染料（Ｍｉｋｅｔｏｎ  Ｆａｓｔ  Ｓｃａｒｌｅｔ  Ｂ、三井化学株式会社製）・・・５０質量部
【０１４７】
次に、実施例１〜１４及び比較例１の各サンプルについて、以下のようにして、受像層の表面電気抵抗（ＳＲ）、Ｔｆｂ、Ｔ１／２（１／２法軟化点）、及び引掻き硬度を測定した。結果を表１〜表３に示す。
【０１４８】
＜表面電気抵抗（ＳＲ）の測定方法＞
各電子写真用転写シートの受像層表面における表面電気抵抗（ＳＲ）を、１０℃で１５％ＲＨの条件と２８℃で８５％ＲＨの条件でそれぞれ電気抵抗計（ＴＲ−８６０１、アドバンテスト（株）製）を用いて測定した。
【０１４９】
＜Ｔｆｂ（流動開始温度）の測定＞
流動開始温度は、例えば、特開平９−１７１２６５号公報に記載されているような高化式フローテスターを用いて、ポリマーの可塑曲線を作成し、この曲線から流動開始温度を決定することができる。具体的には、０．５〜５ｇの試料を前記高化式フローテスターに導入する。試料の上には、該試料に対して４．９〜５×１０５Ｐａの一定圧力がかかるように加圧体を載せる。ここで、例えば、５℃／分の昇温速度で試料を加熱し、前記加圧体の降下量と温度の相関関係を示すポリマー可塑曲線を得る（図８参照）。図８中、試料の熱膨張によって加圧体がわずかに上昇した後、再び、加圧体が降下し始める温度が流動開始温度(Ｔｆｂ)である。
なお、図８中、ＡＢは、ポリマーの軟化領域を表す。Ｔｓは、軟化温度を表す。ＢＣは、停止領域を表す。ＣＤＥは、流動領域を表す。更に、詳細な流動開始温度の測定方法については、高分子材料試験法（高分子工学講座１４、３６４〜３６９頁、高分子学会編集、株式会社地人書館、昭和３８年発行）に「流出開始温度」として記載されている。
【０１５０】
＜Ｔ１／２（１／２法軟化点）の測定＞
Ｔ１／２（１／２法軟化点）は、例えば、特開平９−１７１２６５号公報に記載されているような高化式フローテスターを使用し、特定の条件の下で、所定の押出加重を加えながら、初期設定温度（例えば、５０℃）で余熱時間（例えば、３００秒）に、所定の等速昇温速度で昇温した時の各温度における流出開始時と終了時のピストンストローク差の２分の１となる温度を求めた。
【０１５１】
＜引掻き硬度の測定＞
各保護層試料について、表面性試験機（新東科学株式会社製、ＨＥＩＤＯＮ−１４Ｓ）を用い、引掻針として先端Ｒが０．０１ｍｍである円錐ダイヤモンド針で、荷重１０ｋｇ、円錐ダイヤモンド針の移動速度０．５ｍｍ／ｓｅｃ、移動距離１０ｍｍの条件で引掻き傷をつけ、顕微鏡で引掻傷の幅ｄ（ｍｍ）を測定し、下記数式１から引掻き硬度を計算した。
＜数式１＞
引掻き硬度＝０．０１／ｄ２（ｋｇ／ｍｍ２）
なお、試料としては保護層のフィルムをそのまま用いた。
本発明においては、引掻き硬度は９ｋｇ／ｍｍ２以上が好ましい。
【０１５２】
【表１】
2006030800.tif 000002
【０１５３】
【表２】
2006030800.tif 000003
【０１５４】
【表３】
2006030800.tif 000004
【０１５５】
次に、得られた実施例１〜１４及び比較例１の電子写真用転写シートについて、以下のようにして、トナー転写効率、耐接着性、曲げヒビ割れ性、切断時のヒビ割れ性、布擦り試験、粒状性（トナー画質）及び耐水性を評価した。結果を表４に示す。
【０１５６】
＜トナー転写効率＞
黒ベタ画像上の転写されたトナー質量と、二次転写前の中間転写ベルト上のトナー像の質量とを測定し、下記数式２より転写効率を算出し、下記基準により評価した。
＜数式２＞
トナー転写効率＝（転写されたトナー質量）／（二次転写前の中間転写ベルト上のトナー像の質量）
〔評価基準〕
×：転写効率が０．８５未満
△：転写効率が０．８５以上０．９５未満
○：転写効率が０．９５以上
【０１５７】
＜耐接着性＞
各電子写真用転写シートを、４０℃−８０％ＲＨにて２４時間保存した後、電子写真用転写シート同士の受像層を対向させて重ね合わせ、３．５ｃｍ四方、５００ｇの荷重を加え、同一環境下で７日間設置した後、サンプルを引き離す際の状態を、下記評価基準により評価した。なお、本発明においては、「２以下」が実用上許容されるレベルである。
〔評価基準〕
１・・・剥離音、接着跡共に無し。
２・・・軽微な剥離音又は接着跡が残る。
３・・・接着跡が１／４未満である
４・・・１／４〜１／２未満が接着している。
５・・・１／２以上が接着している。
【０１５８】
＜曲げヒビ割れの評価＞
各電子写真用転写シートに対し、前記画像形成装置を用いて、黒色の最大濃度で均一１０ｃｍ四方の画像を絵出しした後、１０℃−１５％ＲＨ環境に１日間放置した。その後、直径１ｃｍ、２ｃｍ、３ｃｍ、４ｃｍ、及び５ｃｍの丸棒を用意し、電子写真用転写シートのセパレータを剥離した後、粘着剤層を丸棒の表面に当接させて押圧しつつ、大径の棒から小径の棒に各々貼り付け、ヒビが発生しなかった最小径を記録した。なお、本発明においては、「３以下」が実用上許容されるレベルである。
【０１５９】
＜切断時のヒビ割れの評価＞
各電子写真用転写シートについて、ミシン目加工による切断予定線に沿って切断した際におけるトナー画像層表面のヒビ割れの発生具合を下記基準により評価した。
〔評価基準〕
○・・・トナー画像層表面にヒビ割れの発生なく、きれいに切断された。
△・・・トナー画像層表面にヒビ割れが少し発生した。
×・・・トナー画像層表面にヒビ割れが発生した。
【０１６０】
＜布擦り試験＞
テープで固定した５ｃｍの各サンプルの上に綿帆布かなきん３号を載せて、垂直荷重１ｋｇ、ストローク幅２３ｍｍ、速度２０ｍｍ／ｓｅｃ、往復２００回摩耗後、目視にて下記基準により評価した。なお、本発明においては、布擦り試験の結果は３以上が好ましい。
〔評価基準〕
１・・・傷が明瞭に観察され、白化する。
２・・・傷が明瞭に観察される。
３・・・傷がわずかに観察される。
４・・・傷が観察されない。
【０１６１】
＜粒状性（トナー画質）＞
測定サンプルは、被転写体へ転写した後の画像である。シアン、マゼンタ、イエローの入力画像信号をともに５０％で一定にした５ｃｍ×５ｃｍの大きさのグレー画像を作製した。２０人の評価者を対象として、目視評価により粒状性の程度を下記５段階で評価した。
〔評価基準〕
１・・・非常に悪い
２・・・悪い
３・・・普通
４・・・良い
５・・・非常に良い
更に、評点を平均して、下記基準で評価した。
〔評価基準〕
×：平均値が２．０未満の場合
△：平均値が２．０以上３．５未満の場合
○：平均値が３．５以上の場合
【０１６２】
＜耐水性の評価＞
評価用サンプルは被転写体へ転写した後の画像を温水６０℃に保たれた水槽内に２４時間静置した後、サンプルを取り出し、画像表面を目視で下記基準により評価した。
〔評価基準〕
○：変化なし
△：僅かに荒れが見られる
×：はっきりとした荒れが見られる。
【０１６３】
【表４】
2006030800.tif 000005
【産業上の利用可能性】
【０１６４】
本発明の電子写真用転写シートは、受像層のヒビ割れの発生を効果的に防止でき、耐水性、耐接着性に優れ、例えば、冷凍食品、商品の陳列棚に用いられる棚、車、建物、水回り、ガラスケース、カード、ディスク、ディスクカートリッジ、テープカセット、フレキシブルディスク（ＦＤ）、ＭＤ、ＣＤ、ＤＶＤ−ＲＡＭ、携帯電話、スーツケース等のバッグ類、ヘルメットや靴等、文房具類などに幅広く用いることができる。
【図面の簡単な説明】
【０１６５】
【図１】図１は、本発明の転写型受像シートの一例を示す概略断面図である。
【図２】図２は、画像形成後の本発明の転写型受像シートの一例を示す概略断面図である。
【図３】図３は、本発明の剥離型接着シートの一例を示す概略断面図である。
【図４】図４は、本発明の転写型受像シートと剥離型接着シートを接着した状態を示す概略断面図である。
【図５】図５は、本発明の電子写真用転写シートの一例を示す概略断面図である。
【図６】図６は、本発明の電子写真用転写シートを被転写体に転写した状態を示す概略断面図である。
【図７】図７は、本発明の電子写真用転写シートを被転写体に転写し、支持体を剥離した状態を示す概略断面図である。
【図８】図８は、高化式フローテスターを用いて測定した加圧体の降下量と温度との関係を示すポリマー可塑曲線である。
【符号の説明】
【０１６６】
１      第１支持体
２      第１剥離層
３      透明保護層
４      受像層
５      接着層
６      第２剥離層
７      第２支持体
８      トナー
９      剥離性保護層
１０      転写型受像シート
２０      剥離型接着シート
３０      電子写真用転写シート
【図１】
2006030800.tif 000006
【図２】
2006030800.tif 000007
【図３】
2006030800.tif 000008
【図４】
2006030800.tif 000009
【図５】
2006030800.tif 000010
【図６】
2006030800.tif 000011
【図７】
2006030800.tif 000012
【図８】
2006030800.tif 000013